(57)【特許請求の範囲】
【請求項１】
少なくとも１つの粘着剤層を含み、かつ、下記式（１）および（２）：
Ａ（４２０）≧１                        （１）
Ａ（４５０）／Ａ（４２０）≦０．３      （２）
〔式中、Ａ（４２０）は波長４２０ｎｍにおける光学フィルムの吸光度を表し、Ａ（４５０）は波長４５０ｎｍにおける光学フィルムの吸光度を表す〕
を満たす光学フィルムであって、
前記粘着剤層は、
（Ａ）アクリル樹脂
（Ｂ）架橋剤、および
（Ｃ）下記式（３）を満たす光選択吸収性化合物：
ε（４５０）／ε（４２０）≦０．３    （３）
〔式中、ε（４５０）は波長４５０ｎｍにおけるグラム吸光係数を表し、ε（４２０）は波長４２０ｎｍにおけるグラム吸光係数を表す〕
を含有する粘着剤組成物からなり、
前記光選択吸収性化合物は、ジメチン骨格を有する化合物から選択される化合物である、光学フィルム。
【請求項２】
前記粘着剤組成物は、
（Ａ）アクリル樹脂の固形分全体の量に基づき、
（Ａ−１）式（Ａ−１）：
【化１】
0006777401.tif 000035
〔式（Ａ−１）中、Ｒｐは水素原子またはメチル基を表し、Ｒｑは炭素数１〜２０のアルキル基またはアラルキル基を表し、該アルキル基または該アラルキル基を構成する水素原子は、−Ｏ−（Ｃ２Ｈ４Ｏ）ｎ−Ｒｒで置換されていてもよく（ｎは０〜４の整数を表し、Ｒｒは炭素数１〜１２のアルキル基または炭素数１〜１２のアリール基を表す）〕で示される（メタ）アクリル酸エステル単量体５０〜９９．９質量％と、
（Ａ−２）極性官能基を有する不飽和単量体０．１〜５０質量％
とを構成成分とする共重合体であって、重量平均分子量が５０万〜２００万であるアクリル樹脂、および
（Ｂ）前記アクリル樹脂１００質量部に対して０．０１〜１０質量部の架橋剤
を含有する、請求項１に記載の光学フィルム。
【請求項３】
アクリル樹脂１００質量部に対して、０．０１〜１０質量部の前記光選択吸収性化合物を含む、請求項１または２に記載の光学フィルム。
【請求項４】
下記式（３）、式（４）および式（５）を満たす光選択吸収性化合物を含む、請求項１〜３のいずれかに記載の光学フィルム。
ε（４５０）／ε（４２０）≦０．３    （３）
λｍａｘ≦４３０ｎｍ    （４）
ε（４２０）≧２０Ｌ／（ｇ・ｃｍ）      （５）
〔式中、ε（４５０）は波長４５０ｎｍにおけるグラム吸光係数を表し、ε（４２０）は波長４２０ｎｍにおけるグラム吸光係数を表し、λｍａｘは光選択吸収性化合物の極大吸収波長を表す。〕
【請求項５】
前記光選択吸収性化合物は、ジメチン骨格を有する化合物であり、ジメチン骨格の一方の側に少なくとも１つの電子求引性基を有し、他方の側に少なくとも１つの電子供与性基を有する化合物である、請求項１〜４のいずれかに記載の光学フィルム。
【請求項６】
前記光選択吸収性化合物は、式（Ｉ）：
【化２】
0006777401.tif 000036
〔式（Ｉ）中、Ｒ１は水素原子または炭素数１〜１０のアルキル基を表し、該アルキル基が少なくとも１つのメチレン基を有する場合、該メチレン基の少なくとも１つは酸素原子または硫黄原子で置換されていてもよく、Ｒ２およびＲ３は、互いに独立して、水素原子または炭素数１〜１２のアルキル基を表し、Ｒ４およびＲ５は、互いに独立して、炭素数１〜５０のアルキル基、または少なくとも１つのメチレン基を有する炭素数３〜５０のアルキル基であって、該メチレン基の少なくとも１つは酸素原子で置換されているアルキル基を表し、該アルキル基上の炭素原子には置換基が結合していてもよく、Ｒ４とＲ５は互いに連結して環構造を形成していてもよく、Ｒ４とＲ５により形成される環構造が少なくとも１つのメチレン基を有する場合、該メチレン基の少なくとも１つは、−ＣＯ−、−ＮＲ６−、−ＮＣＨ２ＣＯＯＲ６−１、−Ｏ−、−ＣＳ−または−ＣＯＯ−で置換されていてもよく、Ｒ６およびＲ６−１は、互いに独立して、炭素数１〜１２のアルキル基を表し、
Ａは、メチレン基、第二級アミノ基、酸素原子または硫黄原子を表し、
Ｘ１およびＸ２は、互いに独立して、−ＣＯ−、−ＣＯＯ−、−ＯＣＯ−、−Ｏ−、−Ｓ−、−ＮＲ７−、−ＮＲ８ＣＯ−、または−ＣＯＮＲ９−を表し、Ｒ７、Ｒ８およびＲ９は、それぞれ独立して、水素原子、炭素数１〜６のアルキル基またはフェニル基を表す〕
で表される化合物、式（ＩＩ）：
【化３】
0006777401.tif 000037
〔式（ＩＩ）中、Ｒ１０およびＲ１１は、互いに独立して、炭素数１〜１２のアルキル基、アラルキル基、アリール基または複素環基を表し、該アルキル基が少なくとも１つのメチレン基を有する場合、該メチレン基の少なくとも１つは酸素原子または硫黄原子で置換されていてもよく、該アラルキル基、アリール基および複素環基は置換基を有していてもよく、Ｒ１０とＲ１１は互いに連結して環構造を形成していてもよく、
Ｒ４、Ｒ５、Ｘ１およびＸ２は、式（Ｉ）中と同じ意味を表す〕
で表される化合物、および式（ＩＩＩ）：
【化４】
0006777401.tif 000038
〔式（ＩＩＩ）中、Ｚ１は水素原子、炭素数１〜１０のアルキル基、アラルキル基、アリール基または複素環基を表し、該アルキル基が少なくとも１つのメチレン基を有する場合、該メチレン基の少なくとも１つは第二級アミノ基、酸素原子または硫黄原子で置換されていてもよく、該アラルキル基、アリール基および複素環基は置換基を有していてもよく、Ｘ３およびＸ４は、互いに独立して、電子求引性基を表し、
Ｒ１は、式（Ｉ）中と同じ意味を表す〕
で表される化合物からなる群から選択される少なくとも１種を含む、請求項１〜５のいずれかに記載の光学フィルム。
【請求項７】
前記式（Ｉ）および式（ＩＩ）中のＸ１およびＸ２は、互いに独立して、−ＣＯ−、−ＣＯＯ−または−ＣＯＮＲ９−から選ばれる、請求項６に記載の光学フィルム。
【請求項８】
式（Ｉ）中のＲ２およびＲ３は水素原子であり、Ａはメチレン基または硫黄原子である、請求項６または７に記載の光学フィルム。
【請求項９】
前記式（ＩＩ）で表される化合物は、式（ＩＩ）中のＲ１０およびＲ１１が炭素数１〜１０のアルキル基である化合物、または下記式（ＩＩ−１）で表される化合物である、請求項６に記載の光学フィルム。
【化５】
0006777401.tif 000039
〔式（ＩＩ−１）中、Ｙ１はメチレン基または酸素原子を表し、
Ｒ４、Ｒ５、Ｘ１およびＸ２は、式（Ｉ）中と同じ意味を表す。〕
【請求項１０】
少なくとも１つの偏光板を含み、下記式（１−１）および（２−１）を満たす、請求項１〜９のいずれかに記載の光学フィルム。
Ａｐ（４２０）≧１                          （１−１）
Ａｐ（４５０）／Ａｐ（４２０）≦０．３      （２−１）
〔式中、Ａｐ（４２０）は偏光板の透過方向の波長４２０ｎｍにおける光学フィルムの吸光度を表し、Ａｐ（４５０）は偏光板の透過方向の波長４５０ｎｍにおける光学フィルムの吸光度を表す。〕
【請求項１１】
少なくとも１つの位相差フィルムを含む、請求項１〜１０のいずれかに記載の光学フィルム。
【請求項１２】
請求項１〜１１のいずれかに記載の光学フィルムを含む表示装置。
【発明の詳細な説明】
【技術分野】
【０００１】
本発明は、光学フィルムおよび前記光学フィルムを含む表示装置に関する。
【背景技術】
【０００２】
有機ＥＬ表示装置や液晶表示装置等のフラットパネル表示装置（ＦＰＤ）には、偏光板や位相差フィルム等の光学フィルムが用いられている。従来、これらの光学フィルムでは、紫外線による劣化を防止するために、偏光板の保護フィルムに紫外線吸収剤を添加するなどの対策がなされている（特許文献１）。
【先行技術文献】
【特許文献】
【０００３】
【特許文献１】特開２００６−３０８９３６号公報
【発明の概要】
【発明が解決しようとする課題】
【０００４】
近年、表示ディスプレイにおいては、長時間のディスプレイ視認時における疲労や視力低下の問題があり、その対策として短波長の可視光をカットするブルーライトカット機能が求められている。一方で、表示装置における良好な色彩表現のためには、青色光である波長４５０ｎｍ付近の光を吸収しにくいことが好ましい。そのため、波長４２０ｎｍ付近の光を選択的に吸収することのできる光学フィルムが求められている。
【０００５】
本発明は、４２０ｎｍ付近の短波長の可視光に対する高い吸収選択性を示すことにより高いブルーライトカット機能を有しながら、表示装置に用いた場合に良好な表示特性を付与し得る光学フィルムを提供することを目的とする。
【課題を解決するための手段】
【０００６】
本発明は、以下の好適な態様［１］〜［１５］を提供するものである。
［１］下記式（１）および（２）を満たす光学フィルム。
Ａ（４２０）≧１                        （１）
Ａ（４５０）／Ａ（４２０）≦０．３      （２）
〔式中、Ａ（４２０）は波長４２０ｎｍにおける光学フィルムの吸光度を表し、Ａ（４５０）は波長４５０ｎｍにおける光学フィルムの吸光度を表す。〕
［２］少なくとも１つの粘着剤層を含む、前記［１］に記載の光学フィルム。
［３］前記粘着剤層は、
（Ａ）アクリル樹脂
（Ｂ）架橋剤
（Ｃ）下記式（３）を満たす光選択吸収性化合物：
ε（４５０）／ε（４２０）≦０．３    （３）
〔式中、ε（４５０）は波長４５０ｎｍにおけるグラム吸光係数を表し、ε（４２０）は波長４２０ｎｍにおけるグラム吸光係数を表す〕
を含有する粘着剤組成物からなる、前記［２］に記載の光学フィルム。
［４］前記粘着剤組成物は、
（Ａ）アクリル樹脂の固形分全体の量に基づき、
（Ａ−１）式（Ａ−１）：
【化１】
0006777401.tif 000002
〔式（Ａ−１）中、Ｒｐは水素原子またはメチル基を表し、Ｒｑは炭素数１〜２０のアルキル基またはアラルキル基を表し、該アルキル基または該アラルキル基を構成する水素原子は、−Ｏ−（Ｃ２Ｈ４Ｏ）ｎ−Ｒｒで置換されていてもよく（ｎは０〜４の整数を表し、Ｒｒは炭素数１〜１２のアルキル基または炭素数１〜１２のアリール基を表す）〕で示される（メタ）アクリル酸エステル単量体５０〜９９．９質量％と、
（Ａ−２）極性官能基を有する不飽和単量体０．１〜５０質量％
とを構成成分とする共重合体であって、重量平均分子量が５０万〜２００万であるアクリル樹脂、および
（Ｂ）前記アクリル樹脂１００質量部に対して０．０１〜１０質量部の架橋剤
を含有する、前記［３］に記載の光学フィルム。
［５］アクリル樹脂１００質量部に対して、０．０１〜１０質量部の前記光選択吸収性化合物を含む、前記［３］または［４］に記載の光学フィルム。
［６］下記式（３）、式（４）および式（５）を満たす光選択吸収性化合物を含む、前記［１］〜［５］のいずれかに記載の光学フィルム。
ε（４５０）／ε（４２０）≦０．３    （３）
λｍａｘ≦４３０ｎｍ    （４）
ε（４２０）≧２０      （５）
〔式中、ε（４５０）は波長４５０ｎｍにおけるグラム吸光係数を表し、ε（４２０）は波長４２０ｎｍにおけるグラム吸光係数を表し、λｍａｘは光選択吸収性化合物の極大吸収波長を表す。〕
［７］前記光選択吸収性化合物は、ジメチン骨格を有する化合物、アゾ化合物、およびピラゾロン骨格を有する化合物からなる群から選択される化合物である、前記［３］〜［６］のいずれかに記載の光学フィルム。
［８］前記光選択吸収性化合物は、ジメチン骨格を有する化合物であり、ジメチン骨格の一方の側に少なくとも１つの電子求引性基を有し、他方の側に少なくとも１つの電子供与性基を有する化合物である、前記［３］〜［７］のいずれかに記載の光学フィルム。
［９］前記光選択吸収性化合物は、式（Ｉ）：
【化２】
0006777401.tif 000003
〔式（Ｉ）中、Ｒ１は水素原子または炭素数１〜１０のアルキル基を表し、該アルキル基が少なくとも１つのメチレン基を有する場合、該メチレン基の少なくとも１つは酸素原子または硫黄原子で置換されていてもよく、Ｒ２およびＲ３は、互いに独立して、水素原子または炭素数１〜１２のアルキル基を表し、Ｒ４およびＲ５は、互いに独立して、炭素数１〜５０のアルキル基、または少なくとも１つのメチレン基を有する炭素数３〜５０のアルキル基であって、該メチレン基の少なくとも１つは酸素原子で置換されているアルキル基を表し、該アルキル基上の炭素原子には置換基が結合していてもよく、Ｒ４とＲ５は互いに連結して環構造を形成していてもよく、Ｒ４とＲ５により形成される環構造が少なくとも１つのメチレン基を有する場合、該メチレン基の少なくとも１つは、−ＣＯ−、−ＮＲ６−、−ＮＣＨ２ＣＯＯＲ６−１−、−Ｏ−、−ＣＳ−または−ＣＯＯ−で置換されていてもよく、Ｒ６およびＲ６−１は、互いに独立して、炭素数１〜１２のアルキル基を表し、
Ａは、メチレン基、第二級アミノ基、酸素原子または硫黄原子を表し、
Ｘ１およびＸ２は、互いに独立して、−ＣＯ−、−ＣＯＯ−、−ＯＣＯ−、−Ｏ−、−Ｓ−、−ＮＲ７−、−ＮＲ８ＣＯ−、または−ＣＯＮＲ９−を表し、Ｒ７、Ｒ８およびＲ９は、それぞれ独立して、水素原子、炭素数１〜６のアルキル基またはフェニル基を表す〕
で表される化合物、式（ＩＩ）：
【化３】
0006777401.tif 000004
〔式（ＩＩ）中、Ｒ１０およびＲ１１は、互いに独立して、炭素数１〜１２のアルキル基、アラルキル基、アリール基または複素環基を表し、該アルキル基が少なくとも１つのメチレン基を有する場合、該メチレン基の少なくとも１つは酸素原子または硫黄原子で置換されていてもよく、該アラルキル基、アリール基および複素環基は置換基を有していてもよく、Ｒ１０とＲ１１は互いに連結して環構造を形成していてもよく、
Ｒ４、Ｒ５、Ｘ１およびＸ２は、式（Ｉ）中と同じ意味を表す〕
で表される化合物、および式（ＩＩＩ）：
【化４】
0006777401.tif 000005
〔式（ＩＩＩ）中、Ｚ１は水素原子、炭素数１〜１０のアルキル基、アラルキル基、アリール基または複素環基を表し、該アルキル基が少なくとも１つのメチレン基を有する場合、該メチレン基の少なくとも１つは第二級アミノ基、酸素原子または硫黄原子で置換されていてもよく、該アラルキル基、アリール基および複素環基は置換基を有していてもよく、Ｘ３およびＸ４は、互いに独立して、電子求引性基を表し、
Ｒ１は、式（Ｉ）中と同じ意味を表す〕
で表される化合物からなる群から選択される少なくとも１種を含む、前記［３］〜［８］のいずれかに記載の光学フィルム。
［１０］前記式（Ｉ）および式（ＩＩ）中のＸ１およびＸ２は、互いに独立して、−ＣＯ−、−ＣＯＯ−または−ＣＯＮＲ９−から選ばれる、前記［９］に記載の光学フィルム。
［１１］式（Ｉ）中のＲ２およびＲ３は水素原子であり、Ａはメチレン基または硫黄原子である、前記［９］または［１０］に記載の光学フィルム。
［１２］前記式（ＩＩ）で表される化合物は、式（ＩＩ）中のＲ１０およびＲ１１が炭素数１〜１０のアルキル基である化合物、または下記式（ＩＩ−１）で表される化合物である、前記［９］に記載の光学フィルム。
【化５】
0006777401.tif 000006
〔式（ＩＩ−１）中、Ｙ１はメチレン基または酸素原子を表し、
Ｒ４、Ｒ５、Ｘ１およびＸ２は、式（Ｉ）中と同じ意味を表す。〕
［１３］少なくとも１つの偏光板を含み、下記式（１−１）および（２−１）を満たす、前記［１］〜［１２］のいずれかに記載の光学フィルム。
Ａｐ（４２０）≧１                          （１−１）
Ａｐ（４５０）／Ａｐ（４２０）≦０．３      （２−１）
〔式中、Ａｐ（４２０）は偏光板の透過方向の波長４２０ｎｍにおける光学フィルムの吸光度を表し、Ａｐ（４５０）は偏光板の透過方向の波長４５０ｎｍにおける光学フィルムの吸光度を表す。〕
［１４］少なくとも１つの位相差フィルムを含む、前記［１］〜［１３］のいずれかに記載の光学フィルム。
［１５］前記［１］〜［１４］のいずれかに記載の光学フィルムを含む表示装置。
【発明の効果】
【０００７】
本発明によれば、４２０ｎｍ付近の短波長の可視光に対する高い吸収選択性を示すことにより高いブルーライトカット機能を有しながら、表示装置に用いた場合に良好な表示特性を付与し得る光学フィルムを提供することができる。
【発明を実施するための形態】
【０００８】
以下、本発明の実施の形態について、詳細に説明する。なお、本発明の範囲はここで説明する実施の形態に限定されるものではなく、本発明の趣旨を損なわない範囲で種々の変更をすることができる。
【０００９】
本発明の光学フィルムは、下記式（１）および（２）を満たす光学フィルムである。
Ａ（４２０）≧１                        （１）
Ａ（４５０）／Ａ（４２０）≦０．３      （２）
式（１）および（２）中、Ａ（４２０）は波長４２０ｎｍにおける光学フィルムの吸光度を表し、Ａ（４５０）は波長４５０ｎｍにおける光学フィルムの吸光度を表す。前記式（１）および（２）を満たす場合、その光学フィルムは波長４２０ｎｍ付近に高い選択吸収性を示し、高いブルーライトカット機能を有するため、表示装置に組み込んだ場合に良好な表示特性を付与し得る。なお、本明細書において「ブルーライト」とは、波長３８０〜４５０ｎｍの範囲の光を意味する。
【００１０】
Ａ（４２０）の値は大きいほど波長４２０ｎｍにおける吸収が大きいことを示しており、この値が１未満であると、波長４２０ｎｍにおける吸収が小さく、４２０ｎｍ付近の短波長の可視光に対する十分に高い吸収性を確保し難くなる。したがって、本発明の光学フィルムにおけるＡ（４２０）の値は、好ましくは２．０以上であり、より好ましくは２．５以上であり、さらに好ましくは３．０以上である。Ａ（４２０）の値の上限は特に限定されるものではないが、光選択吸収性化合物が該化合物を含む層から経時的にブリードアウトすることを回避するために、通常５．０以下であることが好ましい。
【００１１】
Ａ（４５０）／Ａ（４２０）の値は波長４２０ｎｍにおける吸収の大きさに対する波長４５０ｎｍにおける吸収の大きさを表しており、この値が小さいほど４２０ｎｍ付近の波長域に特異的な吸収があることを示す。この値が小さいほど光吸収選択性に優れた光学フィルムとなる。この値が０．３を超える場合、４２０ｎｍ付近の光を十分に吸収できなかったり、有機ＥＬ素子等の表示素子から発光される４５０ｎｍ付近の青色光を吸収してしまったりすることにより、これを表示装置に用いた場合には、良好な色彩表現が得にくく、表示装置の表示特性が低下する傾向にある。したがって、本発明の光学フィルムにおけるＡ（４５０）／Ａ（４２０）の値は、好ましくは０．２５以下であり、より好ましくは０．２０以下であり、さらに好ましくは０．１５以下であり、さらに好ましくは０．１０以下であり、特に好ましくは０．０８以下である。その下限値は特に限定されるものではないが、光学フィルムの耐光性の観点からは、通常０．００１以上であることが好ましい。本発明の好適な一実施態様において、Ａ（４５０）／Ａ（４２０）の値は０．００１〜０．０８である。
【００１２】
本発明の光学フィルムとしては、前記式（１）および（２）を満たす光学フィルムとして、粘着剤からなる粘着剤フィルム（粘着剤層）、位相差フィルム、偏光フィルム（偏光板）、および保護フィルムなどが挙げられる。また、本発明の光学フィルムは、粘着剤層、位相差フィルム、及び偏光板からなる群から選ばれる少なくとも１つの光学フィルムを含む積層光学フィルムであってもよい。
【００１３】
前記式（１）および（２）を満たすような光学フィルムの吸収特性は、例えば、４２０ｎｍ付近の波長域に対して選択吸収性を示す化合物を配合することにより制御することができる。４２０ｎｍの波長域に対して選択吸収性を示す化合物としては、例えば、下記式（３）を満たす化合物が挙げられる。
ε（４５０）／ε（４２０）≦０．３    （３）
式（３）中、ε（４２０）は波長４２０ｎｍにおけるグラム吸光係数を表し、ε（４５０）は波長４５０ｎｍにおけるグラム吸光係数を表す。ここで、グラム吸光係数の単位はＬ／（ｇ・ｃｍ）で定義する。
【００１４】
ε（４５０）／ε（４２０）の値は波長４２０ｎｍにおける吸収の大きさに対する波長４５０ｎｍにおける吸収の大きさを表しており、この値が小さいほど４２０ｎｍ付近の波長域に特異的な吸収があることを示す。このような吸収特性を有する化合物を光学フィルムが含むことにより、光学フィルムに４２０ｎｍ付近の波長域における高い選択吸収性を付与することができる。したがって、前記化合物のε（４５０）／ε（４２０）の値は、０．２５以下であることが好ましく、０．２０以下であることがより好ましく、０．１５以下であることがさらに好ましく、０．１０以下であることが特に好ましく、０．０５以下であることが最も好ましい。その下限値は特に限定されるものではないが、光学フィルムの耐光性観点からは、通常０．００１以上であることが好ましい。本発明の好適な一実施態様において、前記化合物のε（４５０）／ε（４２０）の値は０．００２〜０．０１５である。
【００１５】
したがって、本発明の好適な一実施態様において、光学フィルムは、前記式（３）を満たす光選択吸収性化合物を含むことが好ましい。なお、本発明においては、前記式（３）を満たす吸収特性を有する化合物を、４２０ｎｍ付近の波長域に対して高い選択吸収性を示す化合物として「光選択吸収性化合物」と称する。
【００１６】
〔光選択吸収性化合物〕
本発明において、光選択吸収性化合物は前記式（３）に加えて、さらに下記式（４）および（５）を満たすことが好ましい。
λｍａｘ≦４３０ｎｍ      （４）
ε（４２０）≧２０        （５）
式（４）中、λｍａｘは光選択吸収性化合物の極大吸収波長を表す。式（５）中、ε（４２０）は波長４２０ｎｍにおけるグラム吸光係数を表し、グラム吸光係数の単位はＬ／（ｇ・ｃｍ）で定義する。
【００１７】
前記式（４）および（５）を満たす場合、その光選択吸収性化合物の極大吸収は４３０ｎｍ以下の短波長側に存在し、かつ、波長４２０ｎｍ付近に対する強い吸収を示す化合物であるといえる。このような光選択吸収性化合物を含むことにより、表示特性に影響を与えることなく高いブルーライトカット機能を有する光学フィルムが得られる。また、少量で強い吸収効果を発揮できる点においても有利である。本発明において、光選択吸収性化合物の極大吸収波長λｍａｘは、４２０ｎｍ以下にあることがより好ましく、４１５ｎｍ以下にあることがさらに好ましい。また、光選択吸収性の観点から、光選択吸収性化合物の極大吸収波長λｍａｘは３８０ｎｍ以上に存在することが好ましく、３９０ｎｍ以上に存在することがより好ましい。また、ε（４２０）の値は、２０以上であることが好ましく、４０以上であることがより好ましく、５０以上であることがさらに好ましく、７０以上であることが特に好ましい。その上限値は特に限定されるものではないが、通常５００以下である。
【００１８】
本発明の光学フィルムが含み得る光選択吸収性化合物としては、光吸収選択性、光学フィルムへの配合の容易性等の観点から、光選択吸収性化合物は、ジメチン骨格を有する化合物、アゾ化合物、およびピラゾロン骨格を有する化合物からなる群から選択される化合物であることが好ましい。中でも、ジメチン骨格を有する化合物であることが好ましく、ジメチン骨格に連結する基として、ジメチン骨格の一方の側に少なくとも１つの電子求引性基を有し、他方の側に少なくとも１つの電子供与性基を有する化合物であることがより好ましい。このような構造を有する化合物であれば、電子供与性基と電子求引性基の組み合わせにより極大吸収波長の位置が調整可能であり、かつ化合物のグラム吸光係数を低下させることなく４２０ｎｍ付近の光を選択的に吸収することが可能であるため、好ましい。
【００１９】
本発明の光学フィルムは、光選択吸収性化合物として、下記式（Ｉ）：
【化６】
0006777401.tif 000007
〔式（Ｉ）中、Ｒ１は水素原子または炭素数１〜１０のアルキル基を表し、該アルキル基が少なくとも１つのメチレン基を有する場合、該メチレン基の少なくとも１つは酸素原子または硫黄原子で置換されていてもよく、Ｒ２およびＲ３は、互いに独立して、水素原子または炭素数１〜１２のアルキル基を表し、Ｒ４およびＲ５は、互いに独立して、炭素数１〜５０のアルキル基、または少なくとも１つのメチレン基を有する炭素数３〜５０のアルキル基であって、該メチレン基の少なくとも１つは酸素原子で置換されているアルキル基を表し、該アルキル基上の炭素原子には置換基が結合していてもよく、Ｒ４とＲ５は互いに連結して環構造を形成していてもよく、Ｒ４とＲ５により形成される環構造が少なくとも１つのメチレン基を有する場合、該メチレン基の少なくとも１つは、−ＣＯ−、−ＮＲ６−、−ＮＣＨ２ＣＯＯＲ６−１−、−Ｏ−、−ＣＳ−または−ＣＯＯ−で置換されていてもよく、Ｒ６およびＲ６−１は、互いに独立して、炭素数１〜１２のアルキル基を表し、
Ａは、メチレン基、第二級アミノ基、酸素原子または硫黄原子を表し、
Ｘ１およびＸ２は、互いに独立して、−ＣＯ−、−ＣＯＯ−、−ＯＣＯ−、−Ｏ−、−Ｓ−、−ＮＲ７−、−ＮＲ８ＣＯ−、または−ＣＯＮＲ９−を表し、Ｒ７、Ｒ８およびＲ９は、それぞれ独立して、水素原子、炭素数１〜６のアルキル基またはフェニル基を表す〕
で表される化合物、式（ＩＩ）：
【化７】
0006777401.tif 000008
〔式（ＩＩ）中、Ｒ１０およびＲ１１は、互いに独立して、炭素数１〜１２のアルキル基、アラルキル基、アリール基または複素環基を表し、該アルキル基が少なくとも１つのメチレン基を有する場合、該メチレン基の少なくとも１つは酸素原子または硫黄原子で置換されていてもよく、該アラルキル基、アリール基および複素環基は置換基を有していてもよく、Ｒ１０とＲ１１は互いに連結して環構造を形成していてもよく、
Ｒ４、Ｒ５、Ｘ１およびＸ２は、式（Ｉ）中と同じ意味を表す〕
で表される化合物、および式（ＩＩＩ）：
【化８】
0006777401.tif 000009
〔式（ＩＩＩ）中、Ｚ１は水素原子、炭素数１〜１０のアルキル基、アラルキル基、アリール基または複素環基を表し、該アルキル基が少なくとも１つのメチレン基を有する場合、該メチレン基の少なくとも１つは第二級アミノ基、酸素原子または硫黄原子で置換されていてもよく、該アラルキル基、アリール基および複素環基は置換基を有していてもよく、Ｘ３およびＸ４は、互いに独立して、電子求引性基を表し、
Ｒ１は、式（Ｉ）中と同じ意味を表す〕
で表される化合物からなる群から選択される少なくとも１種を含むことが好ましい。
【００２０】
〈式（Ｉ）で表される化合物〉
式（Ｉ）中、Ｒ１は水素原子または炭素数１〜１０のアルキル基を表す。高い光吸収選択性の観点から、Ｒ１は、好ましくは炭素数１〜８、より好ましくは炭素数１〜５、さらに好ましくは炭素数１〜３のアルキル基を表す。ここで、該アルキル基が少なくとも１つのメチレン基を有する場合、該メチレン基の少なくとも１つは酸素原子または硫黄原子で置換されていてもよい。かかるアルキル基としては、例えばメチル基、エチル基、ｎ−プロピル基、イソプロピル基、ｎ−ブチル基、ｔｅｒｔ−ブチル基、ｎ−ヘキシル基、ｎ−オクチル基、ｎ−デシル基、メトキシ基、エトキシ基、イソプロポキシ基等が挙げられる。
【００２１】
式（Ｉ）中、Ｒ２およびＲ３は、互いに独立して、水素原子または炭素数１〜１２のアルキル基を表す。高い光吸収選択性の観点から、Ｒ２およびＲ３は、互いに独立して、好ましくは水素原子または炭素数１〜１０のアルキル基、より好ましくは水素原子または炭素数１〜８のアルキル基、さらに好ましくは水素原子または炭素数１〜５のアルキル基、特に好ましくは水素原子または炭素数１〜３のアルキル基、非常に好ましくは水素原子を表す。
【００２２】
式（Ｉ）中、Ｒ４およびＲ５は、互いに独立して、炭素数１〜５０のアルキル基、または少なくとも１つのメチレン基を有する炭素数３〜５０のアルキル基であって、該メチレン基の少なくとも１つは酸素原子で置換されているアルキル基を表す。炭素数１〜５０のアルキル基は、後述するアクリル樹脂（Ａ）との親和性、種々の有機溶媒への溶解性の観点から、炭素数２〜４０であることが好ましく、３〜３５であることがより好ましく、４〜３０であることがさらに好ましい。特に、Ｒ４およびＲ５が炭素数３〜５０のアルキル基である場合、疎水性物質との親和性、および疎水性溶媒への溶解性の観点から、Ｒ４およびＲ５は炭素数３〜１２の枝分かれ構造を有するアルキル基であることがより好ましく、炭素数６〜１０の枝分かれ構造を有するアルキル基であることがさらに好ましい。ここで、枝分かれ構造を有するアルキル基とは、該アルキル基が有する炭素原子の少なくとも１つが第三級炭素、または第四級炭素であるアルキル基を意味する。炭素数３〜１２の枝分かれ構造を有するアルキル基の具体例としては、下記構造を有するアルキル基が挙げられる。
【００２３】
【化９】
0006777401.tif 000010
【００２４】
少なくとも１つのメチレン基を有する炭素数３〜５０のアルキル基は、親水性材料、および疎水性材料との親和性、即ち、光選択吸収性化合物が両親媒性を示す観点から、炭素数が好ましくは３〜４５、より好ましくは３〜４０、さらに好ましくは４〜３５、特に好ましくは５〜３０、とりわけ好ましくは５〜２０のアルキル基である。ここで、少なくとも１つのメチレン基を有する炭素数３〜５０のアルキル基において、該メチレン基の少なくとも１つは酸素原子で置換されていており、例えば、エトキシ基、プロポキシ基、２−メトキシエトキシメチル基、ジエチレングリコール基、トリエチレングリコール基、ジプロピレングリコール基、トリプロピレングリコール基等が挙げられる。
【００２５】
また、Ｒ４およびＲ５のアルキル基上の炭素原子には置換基が結合していてもよい。置換基としては、例えばハロゲン原子、炭素数１〜６のアルキル基、シアノ基、ニトロ基、炭素数１〜６のアルキルスルフィニル基、炭素数１〜６のアルキルスルホニル基、カルボキシル基、炭素数１〜６のフルオロアルキル基、炭素数１〜６のアルコキシ基、炭素数１〜６のアルキルチオ基、炭素数１〜６のＮ−アルキルアミノ基、炭素数２〜１２のＮ，Ｎ−ジアルキルアミノ基、炭素数１〜６のＮ−アルキルスルファモイル基、炭素数２〜１２のＮ，Ｎ−ジアルキルスルファモイル基等が挙げられる。
【００２６】
さらに、Ｒ４とＲ５は互いに連結して環構造を形成していてもよい。Ｒ４とＲ５により形成される環構造が少なくとも１つのメチレン基を有する場合、該メチレン基の少なくとも１つは、−ＣＯ−、−ＮＲ６−、−ＮＣＨ２ＣＯＯＲ６−１−、−Ｏ−、−ＣＳ−または−ＣＯＯ−で置換されていてもよい。ここで、Ｒ６およびＲ６−１は、互いに独立して、炭素数１〜１２のアルキル基を表す。
【００２７】
式（Ｉ）中、Ａはメチレン基、第二級アミノ基、酸素原子または硫黄原子を表す。高い光選択吸収性を発現させる観点から、Ａは、好ましくはメチレン基または硫黄原子である。
【００２８】
式（Ｉ）中、Ｘ１およびＸ２は、互いに独立して、−ＣＯ−、−ＣＯＯ−、−ＯＣＯ−、−Ｏ−、−Ｓ−、−ＮＲ７−、−ＮＲ８ＣＯ−または−ＣＯＮＲ９−を表す。ここで、Ｒ７、Ｒ８およびＲ９は、それぞれ独立して、水素原子、炭素数１〜６のアルキル基またはフェニル基を表す。式（Ｉ）で表される化合物の耐光性、および有機溶媒への溶解性の観点から、Ｘ１およびＸ２は、互いに独立して、−ＣＯ−、−ＣＯＯ−または−ＣＯＮＲ９−であることが好ましく、−ＣＯ−であることがより好ましい。
【００２９】
式（Ｉ）で表される化合物としては、式（Ｉ）中のＸ１およびＸ２が、互いに独立して、−ＣＯ−、−ＣＯＯ−、または−ＣＯＮＲ９−である化合物が好ましく、下記式（Ｉ−１）：
【化１０】
0006777401.tif 000011
〔式（Ｉ−１）中、Ｒ１〜Ｒ５およびＡは、式（Ｉ）中と同じ意味を表す。〕
で表される化合物がより好ましい。式（Ｉ−１）で表される化合物は、化合物の耐光性が良好であり、かつ光吸収選択性に特に優れているため、好ましい。
また、式（Ｉ）中のＲ２およびＲ３がいずれも水素原子であり、Ａがメチレン基または硫黄原子である化合物も好ましく、式（Ｉ−１）中のＲ２およびＲ３がいずれも水素原子であり、Ａがメチレン基または硫黄原子である化合物がより好ましい。
【００３０】
さらに、式（Ｉ）で表される化合物としては、式（Ｉ−２）または式（Ｉ−３）：
【化１１】
0006777401.tif 000012
〔式（Ｉ−２）および式（Ｉ−３）中、Ａ１はメチレン基または硫黄原子を表し、Ｒ１２およびＲ１３は、互いに独立して、炭素数１〜６のアルキル基を表し、Ｒ１は式（Ｉ）中と同じ意味を表す。〕
で表される化合物がより好ましい。式（Ｉ−２）または式（Ｉ−３）で表される化合物は、光選択吸収性に特に優れ、さらに製造上の経済性の観点に優れているため、好ましい。
【００３１】
式（Ｉ）で表される化合物としては、具体的に、以下のような化合物が挙げられる。
【化１２】
0006777401.tif 000013
0006777401.tif 000014
【００３２】
〈式（ＩＩ）で表される化合物〉
式（ＩＩ）中、Ｒ１０およびＲ１１は、互いに独立して、炭素数１〜１２のアルキル基、アラルキル基、アリール基または複素環基を表す。Ｒ１０およびＲ１１がアルキル基である場合、後述するアクリル樹脂（Ａ）との相溶性の観点から、その炭素数は１〜１０であることが好ましく、２〜８であることがより好ましく、２〜６であることがさらに好ましい。ここで、該アルキル基が少なくとも１つのメチレン基を有する場合、該メチレン基の少なくとも１つは酸素原子または硫黄原子で置換されていてもよい。かかるアルキル基としては、例えばメチル基、エチル基、ｎ−プロピル基、イソプロピル基、ｎ−ブチル基、ｔｅｒｔ−ブチル基、ｎ−ヘキシル基、ｎ−オクチル基、ｎ−デシル基、メトキシ基、エトキシ基およびイソプロポキシ基等が挙げられる。
【００３３】
式（ＩＩ）中、Ｒ１０およびＲ１１として示されるアラルキル基、アリール基および複素環基は置換基を有していてもよい。置換基としては、例えばハロゲン原子、炭素数１〜６のアルキル基、シアノ基、ニトロ基、メトキシ基、エトキシ基、イソプロポキシ基等が挙げられる。このようなアラルキル基としては、炭素数７〜１０のアラルキル基が好ましく、例えばベンジル基、フェネチル基等が挙げられる。アリール基としては、炭素数６〜１２のアリール基が好ましく、例えば、フェニル基、ナフチル基等が挙げられる。また、複素環基としては、炭素数３〜９の複素環基が好ましく、例えば、ピロリル基、ピリジル基、ピロリジル基、キノリル基、チオフェン基、イミダゾリル基、オキサゾリル基、ピロール基、チアゾリル基およびフラニル基等が挙げられる。
【００３４】
また、Ｒ１０とＲ１１は互いに連結して環構造を形成していてもよい。Ｒ１０とＲ１１により形成される環構造としては、例えば４〜８員環の含窒素環構造が挙げられ、５員環または６員環の含窒素環構造が好ましい。具体的には、例えば、ピロリジン環、ピロリン環、イミダゾリジン環、イミダゾリン環、オキサゾリン環、チアゾリン環、ピペリジン環、モルホリン環、ピペラジン環等が挙げられる。また、これらの環は置換基を有していてもよい。置換基としては、Ｒ１０およびＲ１１として示されるアリール基および複素環基が有し得る置換基として例示したものと同じものが挙げられる。
【００３５】
式（ＩＩ）中、Ｒ４、Ｒ５、Ｘ１およびＸ２としては、それぞれ、式（Ｉ）において例示したものと同じものが挙げられる。
【００３６】
式（ＩＩ）で表される化合物としては、式（ＩＩ）中のＸ１およびＸ２が、互いに独立して、−ＣＯ−、−ＣＯＯ−、または−ＣＯＮＲ９−である化合物が好ましい。また、式（ＩＩ）中のＲ１０およびＲ１１がいずれも炭素数１〜１０のアルキル基である化合物、および下記式（ＩＩ−１）：
【化１３】
0006777401.tif 000015
〔式（ＩＩ−１）中、Ｙ１はメチレン基または酸素原子を表し、Ｒ４、Ｒ５、Ｘ１およびＸ２は、式（Ｉ）中と同じ意味を表す。〕
で表される化合物も好ましい。このような構造を有する化合物は、後述するアクリル樹脂（Ａ）との相溶性の観点、および化合物の耐光性が特に優れている観点から、好ましい。
【００３７】
さらに、式（ＩＩ）で表される化合物としては、下記式（ＩＩ−２）：
【化１４】
0006777401.tif 000016
〔式（ＩＩ−２）中、Ｒ４、Ｒ５、Ｒ１０およびＲ１１は、式（Ｉ）または式（ＩＩ）中と同じ意味を表す。〕
で表される化合物がより好ましい。式（ＩＩ−２）で表される化合物は、後述するアクリル樹脂（Ａ）との相溶性や化合物の耐光性が特に優れている上、製造上の経済性の観点から、好ましい。
【００３８】
式（ＩＩ−２）で表される化合物としては、下記式（ＩＩ−３）〜（ＩＩ−６）で表される化合物がさらに好ましい。
【００３９】
【化１５】
0006777401.tif 000017
〔式中、Ｙ１はメチレン基または酸素原子を表し、Ｒ１は式（Ｉ）中と同じ意味を表し、Ｒ１２およびＲ１３は式（Ｉ−３）中と同じ意味を表す。〕
式（ＩＩ−３）〜（ＩＩ−６）で表される化合物は、後述するアクリル樹脂（Ａ）との相溶性や化合物の耐光性が特に優れている上、更に光選択吸収性に特に優れているため、好ましい。
【００４０】
式（ＩＩ）で表される化合物としては、具体的に、以下のような化合物が挙げられる。
【化１６】
0006777401.tif 000018
0006777401.tif 000019
【００４１】
〈式（ＩＩＩ）で表される化合物〉
式（ＩＩＩ）中、Ｚ１は水素原子、炭素数１〜６のアルキル基、アラルキル基、アリール基または複素環基を表す。ここで、前記アルキル基が少なくとも１つのメチレン基を有する場合、該メチレン基の少なくとも１つは第二級アミノ基、酸素原子または硫黄原子で置換されていてもよい。かかるアルキル基としては、例えばメチル基、エチル基、ｎ−プロピル基、イソプロピル基、ｎ−ブチル基、ｔｅｒｔ−ブチル基、ｎ−ヘキシル基、メトキシ基、エトキシ基およびイソプロポキシ基等が挙げられる。
【００４２】
Ｚ１として示されるアラルキル基、アリール基および複素環基は置換基を有していてもよい。そのような置換基としては、前記式（ＩＩ）中のＲ１０およびＲ１１として示されるアラルキル基、アリール基および複素環基が有し得る置換基として例示したものと同じものが挙げられる。このようなアラルキル基としては、炭素数７〜１０のアラルキル基が好ましく、例えばベンジル基、フェネチル基等が挙げられる。アリール基としては、炭素数６〜１２のアリール基が好ましく、例えば、フェニル基、ナフチル基等が挙げられる。また、複素環基としては、炭素数３〜９の複素環基が好ましく、例えば、ピロリル基、ピリジル基、ピロリジル基、キノリル基、チオフェン基、イミダゾリル基、オキサゾリル基、ピロール基、チアゾリル基およびフラニル基等が挙げられる。製造上の容易さの観点から、Ｚ１は水素原子、フェニル基、またはナフチル基であることが好ましく、水素原子またはフェニル基であることがより好ましい。
【００４３】
式（ＩＩＩ）中、Ｘ３およびＸ４は、互いに独立して、電子求引性基を表す。電子求引性基としては、例えば、−ＣＮ（シアノ基）、−ＮＯ２（ニトロ基）、ハロゲン原子、ハロゲン原子で置換されたアルキル基、−Ｙ２−Ｒ１４〔式中、Ｒ１４は、水素原子、炭素数２〜５０のアルキル基、または少なくとも１つのメチレン基を有する炭素数２〜５０のアルキル基であって、該メチレン基の少なくとも１つは酸素原子に置換されているアルキル基を表し、該アルキル基上の炭素原子には置換基が結合していてもよく、Ｙ２は、−ＣＯ−、−ＣＯＯ−、−ＯＣＯ−、−ＣＳ−、−ＣＳＯ−、−ＮＲ１５ＣＯ−または−ＣＯＮＲ１６−を表す（Ｒ１５およびＲ１６は、それぞれ独立して、水素原子、炭素数１〜６のアルキル基またはフェニル基を表す）〕等が挙げられる。化合物の耐光性、および光選択吸収性の観点から、Ｘ３およびＸ４は、互いに独立して、−ＣＮ、−ＣＯ−または−ＣＯＯ−であることが好ましく、Ｘ３およびＸ４がいずれも−ＣＮであることがより好ましい。
【００４４】
式（ＩＩＩ）中、Ｒ１としては、式（Ｉ）において例示したものと同じものが挙げられる。
【００４５】
式（ＩＩＩ）で表される化合物としては、下記式（ＩＩＩ−１）：
【化１７】
0006777401.tif 000020
〔式中、Ｚ１−１は水素原子またはフェニル基を表し、Ｒ１は、式（Ｉ）中と同じ意味を表す。〕
で表される化合物がより好ましい。式（ＩＩＩ−１）で表される化合物は、後述するアクリル樹脂（Ａ）との相溶性の観点から、好ましい。
【００４６】
式（ＩＩＩ）で表される化合物としては、具体的に、以下のような化合物が挙げられる。
【化１８】
0006777401.tif 000021
【００４７】
本発明において、光選択吸収性化合物としては、式（Ｉ）で表される化合物、式（ＩＩ）で表される化合物および式（ＩＩＩ）で表される化合物からなる群から選択される少なくとも１種を含むことが好ましい。式（Ｉ）、（ＩＩＩ）、（ＩＩＩ）で表される化合物は、それぞれ１種のみを単独で用いてもよく、異なる複数種を組み合わせて用いてもよい。
【００４８】
式（Ｉ）で表される化合物は、例えば、２−メチルピロリンをメチル化剤によって１，２−ジメチルピロリニウム塩とし、続いてＮ，Ｎ’−ジフェニルホルムアミジンと反応させ、最後に、無水酢酸、アミン触媒存在下活性メチレン化合物を反応することにより製造することができる。式（ＩＩ）で表される化合物は、例えば、マロンアルデヒドジアニリド塩酸塩に活性メチレン化合物をアミン触媒存在下で反応させ、続いて第二級アミンを反応させることにより製造することができる。式（ＩＩＩ）で表される化合物は、例えば、インドール−３−カルボキシアルデヒドに活性メチレン化合物を塩基触媒存在下で反応させることにより製造することができる。また、これらの化合物として市販されているものを用いてもよい。
【００４９】
本発明の光学フィルムの吸収特性は、前記光選択吸収性化合物を配合することにより制御することができ、その含有量は、用いる光選択吸収性化合物の種類やその組み合わせ、用いる溶媒の種類や量、光選択吸収性化合物を配合する層およびその層（例えば粘着剤層）の膜厚等にあわせて適宜決定すればよい。
【００５０】
さらに、本発明の光学フィルムは、上述したような４２０ｎｍ付近に高い選択吸収性を示す光選択吸収性化合物に加えて、２００〜４００ｎｍの波長域に吸収を示す、当該分野において一般的に用いられている公知の紫外線吸収剤を含んでいてもよい。そのような紫外線吸収剤としては、例えば、２−（５−クロロ−２Ｈ−ベンゾトリアゾール−２−イル）−６−ｔｅｒｔ−ブチル−４−メチルフェノール、２−（４，６−ジフェニル−１，３,５−トリアジン−２−イル）−５−［２−（２−エチルヘキサゾノイルオキシ）エトキシ］フェノール、２，４，６−トリス（２−ヒドロキシ−４−ヘキシルオキシ−３−メチルフェニル）−１，３，５−トリアジン等が挙げられる。紫外線吸収剤を併用することにより、表示装置を構成する各種部材の紫外線による性能劣化を抑制することができるため、光学フィルムの耐光性を向上させることができる。
【００５１】
ここで、本発明の光学フィルムを構成する構成部材としては、少なくとも１つの粘着剤層を含むことが好ましいが、所望する光学機能を有するよう構成されている限り特に限定されるものではない。例えば、粘着剤層の他に偏光板を構成部材として含む光学フィルム（積層光学フィルム）や、さらに位相差フィルムなどを構成部材として含む光学フィルム（積層光学フィルム）が挙げられる。これらの各構成部材による層構成は特に限定されるものではないが、通常、偏光板や位相差フィルム等の光学フィルムは、粘着剤層を介して表示素子に貼着される。
【００５２】
本発明の光学フィルムにおいては、例えば、粘着剤層、偏光板、保護フィルム、または位相差フィルム等に光選択吸収性化合物を含ませることができる。光学フィルムの薄層化の観点から、特に粘着剤層が光選択吸収性化合物を含むことが好ましい。
【００５３】
以下、本発明の好適な一実施態様における本発明の光学フィルムの構成を詳細に説明する。
【００５４】
〔粘着剤層〕
本発明において、粘着剤層を構成する粘着剤としては、例えば、アクリル系、ゴム系、ウレタン系、シリコーン系、ポリビニルエーテル系などのベースポリマーを有する粘着剤を用いることができる。これらの中でも、高い耐熱性、耐光性の観点から、本発明の光学フィルムを構成する粘着剤層は、アクリル樹脂をベースポリマーとして含む粘着剤組成物から形成されることが好ましい。
【００５５】
本発明の好適な一実施態様において、本発明の光学フィルムにおける粘着剤層は、
（Ａ）アクリル樹脂
（Ｂ）架橋剤、および
（Ｃ）前記式（３）を満たす光選択吸収性化合物
を含有する粘着剤組成物から形成される。
【００５６】
〈アクリル樹脂（Ａ）〉
粘着剤組成物から作成した粘着剤層の接着性能と耐久性の観点から、本発明の光学フィルムを構成する粘着剤層を形成するアクリル樹脂としては、下記式（Ａ−１）：
【化１９】
0006777401.tif 000022
で表される（メタ）アクリル酸エステル単量体（以下、「単量体（Ａ−１）」と称する場合がある）と、（Ａ−２）極性官能基を有する不飽和単量体（以下、「単量体（Ａ−２）」と称する場合がある）とを構成成分とする共重合体であるアクリル樹脂（以下、「アクリル樹脂（Ａ）」と称する場合がある）が好ましい。
【００５７】
前記式（Ａ−１）において、Ｒｐは水素原子またはメチル基である。Ｒｑは、炭素数１〜２０のアルキル基またはアラルキル基を表し、好ましくは炭素数１〜１０のアルキル基またはアラルキル基であり、該アルキル基または該アラルキル基を構成する水素原子は、−Ｏ−（Ｃ２Ｈ４Ｏ）ｎ−Ｒｒで置換されていてもよい。ここで、ｎは好ましくは０〜４、より好ましくは０〜３の整数を表し、Ｒｒは、好ましくは炭素数１〜１２のアルキル基、より好ましくは炭素数１〜５のアルキル基、好ましくは炭素数１〜１２のアリール基、より好ましくは炭素数１〜１０のアリール基を表す。
【００５８】
単量体（Ａ−１）として、具体的には、アクリル酸メチル、アクリル酸エチル、アクリル酸プロピル、アクリル酸ｎ−ブチル、アクリル酸ｎ−オクチル、アクリル酸ラウリルなどの、直鎖状のアクリル酸アルキルエステル；アクリル酸イソブチル、アクリル酸２−エチルヘキシル、アクリル酸イソオクチルなどの、分枝状のアクリル酸アルキルエステル；メタクリル酸メチル、メタクリル酸エチル、メタクリル酸プロピル、メタクリル酸ｎ−ブチル、メタクリル酸ｎ−オクチル、メタクリル酸ラウリルなどの、直鎖状のメタクリル酸アルキルエステル；メタクリル酸イソブチル、メタクリル酸２−エチルヘキシル、メタクリル酸イソオクチルなどの、分枝状のメタクリル酸アルキルエステル；アクリル酸フェニルエステル、アクリル酸ベンジルエステルなどの、芳香族基を有するアクリル酸エステル；アクリル酸フェノキシエスエル、メタクリル酸フェニルエステル、メタクリル酸ベンジルエステルなどの、芳香族基を有するメタクリル酸エステルなどが例示される。これらは、単独で用いてもよく、複数種を組み合わせて用いてもよい。中でも、粘着性発現の観点からアクリル酸ｎ−ブチルが好ましい。
【００５９】
単量体（Ａ−２）において、極性官能基は、遊離カルボキシル基、水酸基、アミノ基、エポキシ環をはじめとする複素環基などであることができる。単量体（Ａ−２）は、好ましくは極性官能基を有する（メタ）アクリル酸系化合物である。その例として、アクリル酸、メタクリル酸、およびβ−カルボキシエチルアクリレートなどの遊離カルボキシル基を有する不飽和単量体；（メタ）アクリル酸２−ヒドロキシエチル、（メタ）アクリル酸２−ヒドロキシプロピル、（メタ）アクリル酸２−または３−クロロ−２−ヒドロキシプロピル、およびジエチレングリコールモノ（メタ）アクリレートなどの水酸基を有する不飽和単量体；アクリロイルモルホリン、ビニルカプロラクタム、Ｎ−ビニル−２−ピロリドン、テトラヒドロフルフリル（メタ）アクリレート、カプロラクトン変性テトラヒドロフルフリルアクリレート、３，４−エポキシシクロヘキシルメチル（メタ）アクリレート、グリシジル（メタ）アクリレート、および２，５−ジヒドロフランなどの複素環基を有する不飽和単量体；Ｎ，Ｎ−ジメチルアミノエチル（メタ）アクリレートなどの複素環とは異なるアミノ基を有する不飽和単量体などを挙げることができる。これらの単量体（Ａ−２）は、それぞれ単独で用いてもよいし、異なる複数種を用いてもよい。
【００６０】
これらの中でも、粘着剤層の接着力を高め、耐久性をより向上させるという観点から、水酸基を有する不飽和単量体を、アクリル樹脂（Ａ）を構成する単量体（Ａ−２）の１つとして含むことが好ましい。
【００６１】
単量体（Ａ−１）と単量体（Ａ−２）とを構成単位とするアクリル樹脂（Ａ）は、その固形分全体の量を基準にして、単量体（Ａ−１）に由来する構成単位を、好ましくは５０〜９９．９質量％、より好ましくは７０〜９９．９質量％の割合で含む。また、単量体（Ａ−２）に由来する構成単位を、好ましくは０．１〜５０質量％、より好ましくは０．１〜３０質量％の割合で含む。単量体（Ａ−１）と単量体（Ａ−２）の割合が前記範囲内にあると、加工性により優れる粘着剤層を与える粘着剤組成物とすることができる。
【００６２】
さらに、アクリル樹脂（Ａ）は、単量体（Ａ−１）と単量体（Ａ−２）以外の他の単量体（以下、「単量体（Ａ−３）」と称する場合がある）を構成成分として含んでいてもよい。他の単量体としては、例えば、分子内に脂環式構造を有する（メタ）アクリル酸エステル、スチレン系モノマー、ビニル系モノマー、分子内に複数の（メタ）アクリロイル基を有するモノマー、（メタ）アクリルアミド誘導体などを挙げることができる。
【００６３】
脂環式構造とは、炭素数が、通常５以上、好ましくは５〜７程度のシクロパラフィン構造である。脂環式構造を有するアクリル酸エステルの具体例としては、アクリル酸イソボルニル、アクリル酸シクロヘキシル、アクリル酸ジシクロペンタニル、アクリル酸シクロドデシル、アクリル酸メチルシクロヘキシル、アクリル酸トリメチルシクロヘキシル、アクリル酸ｔｅｒｔ−ブチルシクロヘキシル、α−エトキシアクリル酸シクロヘキシル、アクリル酸シクロヘキシルフェニルなどが挙げられ、脂環式構造を有するメタクリル酸エステルの具体例としては、メタクリル酸イソボルニル、メタクリル酸シクロヘキシル、メタクリル酸ジシクロペンタニル、メタクリル酸シクロドデシル、メタクリル酸メチルシクロヘキシル、メタクリル酸トリメチルシクロヘキシル、メタクリル酸ｔｅｒｔ−ブチルシクロヘキシル、メタクリル酸シクロヘキシルフェニルなどが挙げられる。
【００６４】
スチレン系モノマーとしては、スチレンのほか、メチルスチレン、ジメチルスチレン、トリメチルスチレン、エチルスチレン、ジエチルスチレン、トリエチルスチレン、プロピルスチレン、ブチルスチレン、ヘキシルスチレン、ヘプチルスチレン、オクチルスチレンなどのアルキルスチレン；フルオロスチレン、クロロスチレン、ブロモスチレン、ジブロモスチレン、ヨードスチレンなどのハロゲン化スチレン；さらに、ニトロスチレン、アセチルスチレン、メトキシスチレン、ジビニルベンゼンなどを挙げることができる。
【００６５】
ビニル系モノマーとしては、酢酸ビニル、プロピオン酸ビニル、酪酸ビニル、２−エチルヘキサン酸ビニル、ラウリン酸ビニルなどの脂肪酸ビニルエステル；塩化ビニルや臭化ビニルなどのハロゲン化ビニル；塩化ビニリデンなどのハロゲン化ビニリデン；ビニルピリジン、ビニルピロリドン、ビニルカルバゾールなどの含窒素芳香族ビニル；ブタジエン、イソプレン、クロロプレンなどの共役ジエンモノマー；さらには、アクリロニトリル、メタクリロニトリルなどを挙げることができる。
【００６６】
分子内に複数の（メタ）アクリロイル基を有するモノマーとしては、１，４−ブタンジオールジ（メタ）アクリレート、１，６−ヘキサンジオールジ（メタ）アクリレート、１，９−ノナンジオールジ（メタ）アクリレート、エチレングリコールジ（メタ）アクリレート、ジエチレングリコールジ（メタ）アクリレート、テトラエチレングリコールジ（メタ）アクリレート、トリプロピレングリコールジ（メタ）アクリレートなどの、分子内に２個の（メタ）アクリロイル基を有するモノマー；トリメチロールプロパントリ（メタ）アクリレートなどの、分子内に３個の（メタ）アクリロイル基を有するモノマーなどを挙げることができる。
【００６７】
（メタ）アクリルアミド誘導体としては、Ｎ−メチロール（メタ）アクリルアミド、２−ヒドロキシエチル（メタ）アクリルアミド、３−ヒドロキシプロピル（メタ）アクリルアミド、４−ヒドロキシブチル（メタ）アクリルアミド、５−ヒドロキシペンチル（メタ）アクリルアミド、６−ヒドロキシヘキシル（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−ブトキシメチル（メタ）アクリルアミド、Ｎ,Ｎ−ジメチル（メタ）アクリルアミド、Ｎ,Ｎ−ジエチル（メタ）アクリルアミド、Ｎ−イソプロピル（メタ）アクリルアミド、Ｎ−ジメチルアミノプロピル（メタ）アクリルアミド、Ｎ−（１，１−ジメチル−３オキソブチル）（メタ）アクリルアミド、Ｎ−〔２−（２−オキソ−１−イミダゾリジニル）エチル〕（メタ）アクリルアミド、２−アクリロイルアミノ−２−メチル−１−プロパンスルホン酸などを挙げることができる。
【００６８】
前記単量体（Ａ−１）、単量体（Ａ−２）およびその他の単量体（Ａ−３）は、それぞれ単独で、または複数種を組み合わせて用いることができる。本発明において、粘着剤組成物に使用され得るアクリル樹脂（Ａ）において、前記単量体（Ａ−３）に由来する構造単位は、アクリル樹脂（Ａ）の固形分全体の量を基準に、通常０〜２０質量部、好ましくは０〜１０質量部の割合で含まれる。
【００６９】
前記アクリル樹脂（Ａ）は、ゲルパーミエイションクロマトグラフィー（ＧＰＣ）による標準ポリスチレン換算の重量平均分子量（Ｍｗ）が好ましくは５０万〜２００万、より好ましくは６０万〜１８０万、さらに好ましくは７０万〜１７０万である。その標準ポリスチレン換算重量平均分子量が５０万以上であると、高温高湿下での接着性が向上し、ガラス基板（画像表示素子）と粘着剤層との間に浮きや剥れの発生する可能性が低くなる傾向にあり、しかもリワーク性が向上する傾向にあることから好ましい。また、この重量平均分子量が２００万以下であると、その粘着剤層を光学フィルム等に貼合した場合に、光学フィルムの寸法が変化しても、その寸法変化に粘着剤層が追随して変動するので、液晶セル等の画像表示素子の周縁部の明るさと中心部の明るさとの間に差がなくなり、白抜けや色ムラが抑制される傾向にあることから好ましい。重量平均分子量（Ｍｗ）と数平均分子量（Ｍｎ）の比（Ｍｗ／Ｍｎ）で表される分子量分布は、通常２〜１０程度の範囲にある。
【００７０】
前記アクリル樹脂（Ａ）は、例えば、溶液重合法、乳化重合法、塊状重合法、懸濁重合法など、公知の各種方法によってそれぞれ製造することができる。このアクリル樹脂の製造においては、通常、重合開始剤が用いられる。重合開始剤は、アクリル樹脂の製造に用いられる全ての単量体の合計１００質量部に対して、０．００１〜５質量部程度使用される。
【００７１】
重合開始剤としては、熱重合開始剤や光重合開始剤などが用いられる。光重合開始剤として、例えば、４−（２−ヒドロキシエトキシ）フェニル（２−ヒドロキシ−２−プロピル）ケトンなどを挙げることができる。熱重合開始剤として、例えば、２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル−２，２’−アゾビス（２−メチルプロピオネート）、２，２’−アゾビス（２−ヒドロキシメチルプロピオニトリル）などのアゾ系化合物；ラウリルパーオキサイド、ｔｅｒｔ−ブチルハイドロパーオキサイド、過酸化ベンゾイル、ｔｅｒｔ−ブチルパーオキシベンゾエート、クメンハイドロパーオキサイド、ジイソプロピルパーオキシジカーボネート、ジプロピルパーオキシジカーボネート、ｔｅｒｔ−ブチルパーオキシネオデカノエート、ｔｅｒｔ−ブチルパーオキシピバレート、（３，５，５−トリメチルヘキサノイル）パーオキサイドなどの有機過酸化物；過硫酸カリウム、過硫酸アンモニウム、過酸化水素などの無機過酸化物などを挙げることができる。また、過酸化物と還元剤を併用したレドックス系開始剤なども、重合開始剤として使用しうる。
【００７２】
アクリル樹脂（Ａ）の製造方法としては、上に示した方法の中でも、溶液重合法が好ましい。溶液重合法の具体例を挙げて説明すると、所望の単量体および有機溶媒を混合し、窒素雰囲気下にて、熱重合開始剤を添加して、４０〜９０℃程度、好ましくは５０〜８０℃程度にて３〜１２時間程度攪拌する方法などを挙げることができる。また、反応を制御するために、単量体や熱重合開始剤を重合中に連続的または間歇的に添加したり、有機溶媒に溶解した状態で添加したりしてもよい。ここで、有機溶媒としては、例えば、トルエン、キシレンなどの芳香族炭化水素類；酢酸エチル、酢酸ブチルなどのエステル類；プロピルアルコール、イソプロピルアルコールなどの脂肪族アルコール類；アセトン、２−ブタノン、メチルイソブチルケトンなどのケトン類などを用いることができる。
【００７３】
本発明の一実施態様において、粘着剤組成物は、１種または２種以上の前記アクリル樹脂（Ａ）を含んでいてよい。
【００７４】
粘着剤組成物は、前記アクリル樹脂（Ａ）に加えて、それとは異なるアクリル樹脂を含んでいてもよい。そのようなアクリル樹脂としては、例えば、（メタ）アクリル酸エステルに由来する構造単位を主成分とするもの（例えば、ポリメチル（メタ）アクリレート）であって、重量平均分子量が５万〜３０万の範囲にあるような比較的低分子量のものを挙げることができる。
【００７５】
粘着剤組成物が、アクリル樹脂（Ａ）とは異なるアクリル樹脂を含む場合、アクリル樹脂（Ａ）とは異なるアクリル樹脂の含有量は、アクリル樹脂（Ａ）１００質量部に対して、通常５０質量部以下であることが好ましく、３０質量部以下であることがより好ましい。
【００７６】
粘着剤組成物に含有されるアクリル樹脂（２種類以上を組み合わせる場合はそれらの混合物）は、それを酢酸エチルに溶かして固形分濃度２０質量％に調整した溶液が、２５℃において２０Ｐａ・ｓ以下、さらには０．１〜７Ｐａ・ｓの粘度を示すことが好ましい。このときの粘度が２０Ｐａ・ｓ以下であると、高温高湿下での接着性が向上し、表示素子と粘着剤層との間に浮きや剥れの発生する可能性が低くなる傾向にあり、しかもリワーク性が向上する傾向にあることから好ましい。粘度は、ブルックフィールド粘度計によって測定することができる。
【００７７】
〈架橋剤〉
本発明において、粘着剤組成物は架橋剤を含んでいてよい。架橋剤としては、例えば、アクリル樹脂（Ａ）中の特に極性官能基を有する不飽和単量体に由来する構造単位と反応し、アクリル樹脂（Ａ）を架橋させる化合物が用いられる。具体的には、イソシアネート系化合物、エポキシ系化合物、アジリジン系化合物、金属キレート系化合物などが例示される。これらのうち、イソシアネート系化合物、エポキシ系化合物およびアジリジン系化合物は、アクリル樹脂（Ａ）中の極性官能基と反応しうる官能基を分子内に少なくとも２個有する。
【００７８】
イソシアネート系化合物は、分子内に少なくとも２個のイソシアナト基（−ＮＣＯ）を有する化合物であり、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、ナフタレンジイソシアネート、トリフェニルメタントリイソシアネートなどが挙げられる。また、これらのイソシアネート化合物に、グリセロールやトリメチロールプロパンなどのポリオールを反応せしめたアダクト体や、イソシアネート化合物を二量体、三量体等にしたものも、粘着剤に用いられる架橋剤となりうる。２種以上のイソシアネート系化合物を混合して用いることもできる。
【００７９】
エポキシ系化合物は、分子内に少なくとも２個のエポキシ基を有する化合物であり、例えば、ビスフェノールＡ型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、Ｎ，Ｎ−ジグリシジルアニリン、Ｎ，Ｎ，Ｎ’，Ｎ’−テトラグリシジル−ｍ−キシレンジアミン、１，３−ビス（Ｎ，Ｎ’−ジグリシジルアミノメチル）シクロヘキサンなどが挙げられる。２種以上のエポキシ系化合物を混合して用いることもできる。
【００８０】
アジリジン系化合物は、エチレンイミンとも呼ばれる１個の窒素原子と２個の炭素原子からなる３員環の骨格を分子内に少なくとも２個有する化合物であり、例えば、ジフェニルメタン−４，４’−ビス（１−アジリジンカルボキサミド）、トルエン−２，４−ビス（１−アジリジンカルボキサミド）、トリエチレンメラミン、イソフタロイルビス−１−（２−メチルアジリジン）、トリス−１−アジリジニルホスフィンオキサイド、ヘキサメチレン−１，６−ビス（１−アジリジンカルボキサミド）、トリメチロールプロパン−トリ−β−アジリジニルプロピオネート、テトラメチロールメタン−トリ−β−アジリジニルプロピオネートなどが挙げられる。
【００８１】
金属キレート系化合物としては、例えば、アルミニウム、鉄、銅、亜鉛、スズ、チタン、ニッケル、アンチモン、マグネシウム、バナジウム、クロムおよびジルコニウムなどの多価金属に、アセチルアセトンやアセト酢酸エチルが配位した化合物などが挙げられる。
【００８２】
これらの架橋剤の中でも、イソシアネート系化合物、とりわけ、キシリレンジイソシアネート、トリレンジイソシアネート若しくはヘキサメチレンジイソシアネート、またはこれらのイソシアネート化合物を、グリセロールやトリメチロールプロパンなどのポリオールに反応せしめたアダクト体や、イソシアネート化合物を二量体、三量体等にしたものの混合物、これらのイソシアネート系化合物を混合したものなどが、好ましく用いられる。好適なイソシアネート系化合物として、トリレンジイソシアネート、トリレンジイソシアネートをポリオールに反応せしめたアダクト体、トリレンジイソシアネートの二量体、およびトリレンジイソシアネートの三量体、また、ヘキサメチレンジイソシアネート、ヘキサメチレンジイソシアネートをポリオールに反応せしめたアダクト体、ヘキサメチレンジイソシアネートの二量体、およびヘキサメチレンジイソシアネートの三量体が挙げられる。
【００８３】
本発明において、粘着剤組成物は、前記アクリル樹脂の固形分１００質量部（２種以上のアクリル樹脂を含む場合にはその合計１００質量部）に対して、好ましくは０．０１〜１０質量部、より好ましくは０．０１〜０．０８質量部、さらに好ましくは０．０１〜０．０６質量部の架橋剤を含む。架橋剤の量が０．０１質量部以上であると、粘着剤層の耐久性が向上する傾向にあることから好ましく、また１０質量部以下であると、該粘着剤組成物から得られる粘着剤を液晶表示装置に適用したときの白ヌケが目立ちにくくなる。
【００８４】
本発明の好適な一実施態様において、本発明の光学フィルムを構成する粘着剤層を形成する粘着剤組成物は、アクリル樹脂の固形分全体の量に基づき、単量体（Ａ−１）５０〜９９．９質量％と、単量体（Ａ−２）０．１〜５０質量％とを構成成分とする共重合体であって、重量平均分子量が５０万〜２００万であるアクリル樹脂（Ａ）と、前記アクリル樹脂１００質量部に対して０．０１〜１０質量部の架橋剤とを含む。
【００８５】
〈光選択吸収性化合物〉
また、本発明の好適な一実施態様において、粘着剤組成物は前記式（３）を満たす光選択吸収性化合物を含む。上述したように、本発明の光学フィルムにおいて、光選択吸収性化合物は光学フィルムを構成するいずれの構成部材（層）に含まれていてもよいが、粘着剤層に光選択吸収性化合物を配合することにより保護フィルムを設けることなく光学フィルムを構成し得ることから、粘着剤層に光選択吸収性化合物が含まれることは光学フィルムの薄層化の観点において有利である。
【００８６】
前記式（３）を満たす光選択吸収性化合物としては、先に説明したような光選択吸収性化合物が挙げられ、式（Ｉ）で表される化合物、式（ＩＩ）で表される化合物および式（ＩＩＩ）で表される化合物等が好適に用いられる。光選択吸収性化合物としては、１種のみを単独で用いても、複数種を組み合わせて用いてもよい。これらの化合物は、少量で高い吸収効果を発揮することができるため、高い粘着力を維持したまま４２０ｎｍ付近の短波長域に対する高い吸収特性を有する粘着剤層を得ることができる。
【００８７】
粘着剤組成物における光選択吸収性化合物の含有量は、前記アクリル樹脂の固形分１００質量部（２種以上のアクリル樹脂を含む場合にはその合計１００質量部）に対して、好ましくは０．０１〜１０質量部であり、より好ましくは０．１〜８質量部であり、さらに好ましくは０．４〜６質量部である。光選択吸収性化合物を前記範囲内の量で含むことにより、４２０ｎｍ付近の波長域に高い吸収特性を有する粘着剤層が得られ、これを含む光学フィルムに優れたブルーライトカット機能を付与することができる。
【００８８】
さらに、本発明において粘着剤組成物は、シラン系化合物を含むことが好ましく、とりわけ、架橋剤を配合する前のアクリル樹脂にシラン系化合物を含有させておくことが好ましい。シラン系化合物はガラスに対する粘着力を向上させるため、シラン系化合物を含むことにより、ガラス基板に挟まれた表示素子と粘着剤層との密着性を向上させることができる。
【００８９】
シラン系化合物としては、例えば、ビニルトリメトキシシラン、ビニルトリエトキシシラン、Ｎ−（２−アミノエチル）−３−アミノプロピルメチルジメトキシシラン、３−アミノプロピルトリエトキシシラン、３−グリシドキシプロピルトリメトキシシラン、２−（３，４−エポキシシクロヘキシル）エチルトリメトキシシラン、３−クロロプロピルメチルジメトキシシラン、３−メタクリロイルオキシプロピルトリメトキシシラン、３−メルカプトプロピルトリメトキシシラン、３−グリシドキシプロピルジメトキシメチルシランなどが挙げられる。２種以上のシラン系化合物を使用してもよい。
【００９０】
シラン系化合物は、シリコーンオリゴマータイプのものであってもよい。シリコーンオリゴマーを（単量体）オリゴマーの形式で示すと、例えば、次のようなものを挙げることができる。
【００９１】
３−メルカプトプロピルトリメトキシシラン−テトラメトキシシランコポリマー、３−メルカプトプロピルトリメトキシシラン−テトラエトキシシランコポリマー、３−メルカプトプロピルトリエトキシシラン−テトラメトキシシランコポリマー、などの、メルカプトプロピル基含有のコポリマー；
【００９２】
メルカプトメチルトリメトキシシラン−テトラメトキシシランコポリマー、メルカプトメチルトリメトキシシラン−テトラエトキシシランコポリマー、メルカプトメチルトリエトキシシラン−テトラエトキシシランコポリマーなどの、メルカプトメチル基含有のコポリマー；
【００９３】
３−メタクリロイルオキシプロピルトリメトキシシラン−テトラメトキシシランコポリマー、３−メタクリロイルオキシプロピルトリメトキシシラン−テトラエトキシシランコポリマー、３−メタクリロイルオキシプロピルメチルジメトキシシラン−テトラメトキシシランコポリマー、３−メタクリロキシイルオプロピルメチルジエトキシシラン−テトラエトキシシランコポリマーなどの、メタクリロイルオキシプロピル基含有のコポリマー；
【００９４】
３−アクリロイルオキシプロピルトリメトキシシラン−テトラメトキシシランコポリマー、３−アクリロイルオキシプロピルトリエトキシシラン−テトラメトキシシランコポリマー、３−アクリロイルオキシプロピルメチルジメトキシシラン−テトラメトキシシランコポリマー、３−アクリロイルオキシプロピルメチルジエトキシシラン−テトラエトキシシランコポリマーなどの、アクリロイルオキシプロピル基含有のコポリマー；
【００９５】
ビニルトリメトキシシラン−テトラメトキシシランコポリマー、ビニルトリエトキシシラン−テトラエトキシシランコポリマー、ビニルメチルジメトキシシラン−テトラメトキシシランコポリマー、ビニルメチルジエトキシシラン−テトラエトキシシランコポリマーなどの、ビニル基含有のコポリマー；
【００９６】
３−アミノプロピルトリメトキシシラン−テトラメトキシシランコポリマー、３−アミノプロピルトリエトキシシラン−テトラメトキシシランコポリマー、３−アミノプロピルメチルジメトキシシラン−テトラエトキシシランコポリマー、３−アミノプロピルメチルジエトキシシラン−テトラメトキシシランコポリマーなどの、アミノ基含有のコポリマーなど。
【００９７】
これらのシラン系化合物は、多くの場合液体である。粘着剤組成物におけるシラン系化合物の配合量は、アクリル樹脂の固形分１００質量部（２種類以上用いる場合はそれらの合計１００質量部）に対して、通常０．０１〜１０質量部程度であり、好ましくは０．０１〜５質量部の割合で使用される。アクリル樹脂の固形分１００質量部に対するシラン系化合物の量が０．０１質量部以上であると、粘着剤層と表示素子との密着性が向上することから好ましい。また、その量が１０質量部以下であると、粘着剤層からシラン系化合物がブリードアウトすることが抑制される傾向にあることから好ましい。
【００９８】
粘着剤組成物は、さらに、架橋触媒、帯電防止剤、耐候安定剤、タッキファイヤー、可塑剤、軟化剤、染料、顔料、無機フィラー、アクリル樹脂以外の樹脂などを含んでいてもよい。また、粘着剤組成物に紫外線硬化性化合物を配合し、粘着剤層形成後に紫外線を照射して硬化させ、より硬い粘着剤層とするのも有用である。中でも、粘着剤組成物に架橋剤とともに架橋触媒を配合すれば、粘着剤層を短時間の熟成で調製することができ、得られる光学フィルム（積層光学フィルム）において、偏光板や位相差フィルム等と粘着剤層との間に浮きや剥れが発生したり粘着剤層内で発泡が起こったりすることを抑制でき、またリワーク性も良好になることがある。架橋触媒としては、例えば、ヘキサメチレンジアミン、エチレンジアミン、ポリエチレンイミン、ヘキサメチレンテトラミン、ジエチレントリアミン、トリエチレンテトラミン、イソホロンジアミン、トリメチレンジアミン、ポリアミノ樹脂、メラミン樹脂などのアミン系化合物などを挙げることができる。粘着剤組成物に架橋触媒としてアミン系化合物を配合する場合、架橋剤としてはイソシアネート系化合物が好適である。
【００９９】
粘着剤を構成する前記各成分は、溶媒に溶かした状態で粘着剤組成物を構成していてもよい。かかる溶媒としては、例えば、メタノール、エタノール、エチレングリコール、イソプロピルアルコール、プロピレングリコール、メチルセロソルブ、ブチルセロソルブ、プロピレングリコールモノメチルエーテル等のアルコール溶媒；酢酸エチル、酢酸ブチル、エチレングリコールメチルエーテルアセテート、γ−ブチロラクトン、プロピレングリコールモノメチルエーテルアセテート、乳酸エチルなどのエステル溶媒；アセトン、２−ブタノン、メチルイソブチルケトン、シクロペンタノン、シクロヘキサノン、メチルアミルケトン、メチルイソブチルケトン等のケトン溶媒；ペンタン、ヘキサン、ヘプタン等の脂肪族炭化水素溶媒；トルエン、キシレン等の芳香族炭化水素溶媒；アセトニトリル等のニトリル溶媒；テトラヒドロフラン、ジメトキシエタン等のエーテル溶媒；および、クロロホルム、クロロベンゼン等の塩素化炭化水素溶媒が挙げられる。中でも、各成分の溶解性、および環境負荷低減の観点から、２−ブタノン、メチルイソブチルケトン等が好ましい。
【０１００】
粘着剤層は、例えば上述したような粘着剤組成物を有機溶剤溶液とし、それを積層しようとするフィルムまたは層（例えば偏光板や保護フィルム等）上にダイコータやグラビアコータなどによって塗布し、乾燥させる方法によって設けることができる。また、離型処理が施されたプラスチックフィルム（セパレートフィルムと呼ばれる）上に形成されたシート状粘着剤を、積層しようとするフィルムまたは層に転写する方法によっても設けることができる。粘着剤層の厚みは特に限定されないが、通常は３０μｍ以下であるのが好ましく、また３μｍ以上であるのが好ましく、さらに好ましくは３〜２０μｍである。粘着剤層の厚みが３０μｍ以下であると、高温高湿下での接着性が向上し、表示素子と粘着剤層との間に浮きや剥れの発生する可能性が低くなる傾向にあり、しかもリワーク性が向上する傾向にあることから好ましく、またその厚みが３μｍ以上であると、そこに貼合されている光学フィルムの寸法が変化しても、その寸法変化に粘着剤層が追随して変動するので、液晶セル（表示素子）の周縁部の明るさと中心部の明るさとの間に差がなくなり、白抜けや色ムラが抑制される傾向にあることから好ましい。
【０１０１】
本発明の光学フィルムにおいて、粘着剤層は前記式（１）および（２）を満たす光学特性を有することが好ましい。前記式（１）および（２）を満たす場合、該粘着剤層を含む光学フィルムは波長４２０ｎｍ付近に高い選択吸収性を示し、高いブルーライトカット機能を有するため、表示装置に組み込んだ場合に良好な表示特性を付与し得る。
【０１０２】
〔光学フィルム〕
本発明の光学フィルムにおいて、例えば、前記粘着剤層が偏光板や位相差フィルム等の上に積層され、該粘着剤層を介して光学フィルムが表示素子に貼着される。
本発明の光学フィルムは、少なくとも１つの偏光板を含むことが好ましい。ここで、偏光板とは、自然光などの入射光に対して、偏光を出射する機能を持つ光学フィルムである。偏光板には、フィルム面に入射するある方向の振動面を有する直線偏光を吸収し、それと直交する振動面を有する直線偏光を透過する性質を有する直線偏光板（偏光子と呼ばれることもある）、フィルム面に入射するある方向の振動面を有する直線偏光を反射し、それと直交する振動面を有する直線偏光を透過する性質を有する偏光分離フィルム、偏光板と後述する位相差フィルムを積層した楕円偏光板などがある。偏光板、特に直線偏光板の好適な具体例として、一軸延伸されたポリビニルアルコール系樹脂フィルムや重合性液晶化合物の重合体にヨウ素や二色性染料などの二色性色素が吸着配向されているものが挙げられる。
【０１０３】
本発明の光学フィルムが少なくとも偏光板を含む場合、光学フィルムが下記式（１−１）および（２−１）を満たす光学特性を有することが好ましい。
Ａｐ（４２０）≧１                          （１−１）
Ａｐ（４５０）／Ａｐ（４２０）≦０．３      （２−１）
〔式中、Ａｐ（４２０）は偏光板の透過方向の波長４２０ｎｍにおける光学フィルムの吸光度を表し、Ａｐ（４５０）は偏光板の透過方向の波長４５０ｎｍにおける光学フィルムの吸光度を表す。〕
前記式（１−１）および（２−１）を満たす場合、波長４２０ｎｍ付近に高い選択吸収性を示し、高いブルーライトカット機能を有する光学フィルムとなり、表示装置に組み込んだ場合に良好な表示特性を付与し得る。
【０１０４】
また、本発明の光学フィルムは、少なくとも１つの位相差フィルムを含むことが好ましい。ここで、位相差フィルムとは、光学異方性を示す光学フィルムであって、例えば、ポリビニルアルコール、ポリカーボネート、ポリエステル、ポリアリレート、ポリイミド、ポリオレフィン、ポリシクロオレフィン、ポリスチレン、ポリサルホン、ポリエーテルサルホン、ポリビニリデンフルオライド／ポリメチルメタクリレート、アセチルセルロース、エチレン−酢酸ビニル共重合体ケン化物、ポリ塩化ビニルなどからなる高分子フィルムを１．０１〜６倍程度に延伸することにより得られる延伸フィルムなどが挙げられる。中でも、ポリカーボネートフィルムやシクロオレフィン系樹脂フィルムを一軸延伸または二軸延伸した高分子フィルムが好ましい。
【０１０５】
また、本発明の光学フィルムが位相差フィルムを含む場合、重合性液晶化合物の塗布・配向よって光学異方性を発現させた位相差フィルムを含むことが薄型化の観点から好ましい。
【０１０６】
さらに、本発明の光学フィルムが位相差フィルムを含む場合、位相差フィルムは逆波長分散性を有することが好ましい。逆波長分散性とは、短波長での面内位相差値の方が長波長での面内位相差値よりも大きくなる光学特性であり、好ましくは、位相差フィルムが下記式（６）および式（７）を満たすことである。なお、Ｒｅ（λ）は波長λｎｍの光に対する面内位相差値を表す。
Ｒｅ（４５０）／Ｒｅ（５５０）≦１      （６）
１≦Ｒｅ（６３０）／Ｒｅ（５５０）      （７）
本発明の光学フィルムにおいて、位相差フィルムが逆波長分散性を有する場合、表示装置での黒表示時の着色が低減するため好ましく、前記式（６）において０．８２≦Ｒｅ（４５０）／Ｒｅ（５５０）≦０．９３であればより好ましい。
【０１０７】
本発明の光学フィルムにおいて、位相差フィルムは重合性液晶化合物の配向状態における重合体からなる層（以下、「光学異方性層」と称する場合がある）であることが好ましい。重合性液晶化合物としては、前述した逆波長分散性を発現する点、また、波長３４０ｎｍ〜４００ｎｍに極大吸収を有するという点で下記式（Ｂ）の構造が特に好ましい。下記式（Ｂ）のような構造を有する重合性液晶化合物であれば、短波長の紫外光も吸収可能なため、十分な紫外光吸収特性を表示装置に付与することもできる。
Ｌ１−Ｇ１−Ｄ１−Ａｒ−Ｄ２−Ｇ２−Ｌ２    （Ｂ）
【０１０８】
式（Ｂ）において、Ａｒは２価の芳香族基であり、該芳香族基中には窒素原子、酸素原子、硫黄原子のうち少なくとも一つ以上含む。
Ｄ１およびＤ２は、それぞれ独立に、単結合、−Ｃ（＝Ｏ）−Ｏ−、−Ｃ（＝Ｓ）−Ｏ−、−ＣＲ４Ｒ５−、−ＣＲ４Ｒ５−ＣＲ６Ｒ７−、−Ｏ−ＣＲ４Ｒ５−、−ＣＲ４Ｒ５−Ｏ−ＣＲ６Ｒ７−、−ＣＯ−Ｏ−ＣＲ４Ｒ５−、−Ｏ−ＣＯ−ＣＲ４Ｒ５−、−ＣＲ４Ｒ５−Ｏ−ＣＯ−ＣＲ６Ｒ７−、−ＣＲ４Ｒ５−ＣＯ−Ｏ−ＣＲ６Ｒ７−またはＮＲ４−ＣＲ５Ｒ６−またはＣＯ−ＮＲ４−を表わし、Ｒ４、Ｒ５、Ｒ６およびＲ７は、それぞれ独立に、水素原子、フッ素原子または炭素数１〜４のアルキル基を表わす。
Ｇ１およびＧ２は、それぞれ独立に、炭素数５〜８の２価の脂環式炭化水素基を表わし、該脂環式炭化水素基を構成するメチレン基は、酸素原子、硫黄原子またはＮＨ−に置き換っていてもよく、該脂環式炭化水素基を構成するメチン基は、第三級窒素原子に置き換っていてもよい。
Ｌ１およびＬ２は、それぞれ独立に、１価の有機基を表わし、Ｌ１およびＬ２のうちの少なくとも一つは、重合性基を有する。
【０１０９】
式（Ｂ）において、Ａｒで表される２価の芳香族基は、逆波長分散性発現の観点から、複素環を有する芳香族基であることが好ましく、例えば、窒素原子、酸素原子、硫黄原子のうち少なくとも１つ以上含み、例えばフラン環、ベンゾフラン環、ピロール環、チオフェン環、ピリジン環、チアゾール環、ベンゾチアゾール環、フェナンスロリン環等を有する芳香族基が挙げられる。中でも、複素環を有する芳香族基はベンゼン環、チアゾール環、ベンゾチアゾール環を有する芳香族基がより好ましく、ベンゾチアゾール環を有する芳香族基がさらに好ましい。また、Ａｒにおける芳香族環に含まれる窒素原子はπ電子を有することが好ましい。
【０１１０】
該芳香族環に含まれるπ電子の合計数Ｎπは、逆波長分散性発現の観点から、好ましくは１０以上、より好ましくは１２以上、さらに好ましくは１４以上であり、好ましくは３０以下、より好ましくは２５以下である。
【０１１１】
化合物（Ｂ）におけるＬ１は式（Ｂ１）で表される基であると好ましく、また、Ｌ２は式（Ｂ２）で表される基であると好ましい。
Ｐ１−Ｆ１−（Ｂ１−Ａ１）ｋ−Ｅ１−    （Ｂ１）
Ｐ２−Ｆ２−（Ｂ２−Ａ２）ｌ−Ｅ２−    （Ｂ２）
［式（Ｂ１）および式（Ｂ２）中、
Ｂ１、Ｂ２、Ｅ１およびＥ２は、それぞれ独立に、−ＣＲ４Ｒ５−、−ＣＨ２−ＣＨ２−、−Ｏ−、−Ｓ−、−ＣＯ−Ｏ−、−Ｏ−ＣＯ−Ｏ−、−ＣＳ−Ｏ−、−Ｏ−ＣＳ−Ｏ−、−ＣＯ−ＮＲ１−、−Ｏ−ＣＨ２−、−Ｓ−ＣＨ２−または単結合を表わす。
Ａ１およびＡ２は、それぞれ独立に、炭素数５〜８の２価の脂環式炭化水素基または炭素数６〜１８の２価の芳香族炭化水素基を表わし、該脂環式炭化水素基を構成するメチレン基は、酸素原子、硫黄原子またはＮＨ−に置き換っていてもよく、該脂環式炭化水素基を構成するメチン基は、第三級窒素原子に置き換っていてもよい。
ｋおよびｌは、それぞれ独立に、０〜３の整数を表わす。
Ｆ１およびＦ２は、炭素数１〜１２の２価の脂肪族炭化水素基を表わす。
Ｐ１は、重合性基を表わす。
Ｐ２は、水素原子または重合性基を表わす。
Ｒ４およびＲ５は、それぞれ独立に、水素原子、フッ素原子または炭素数１〜４のアルキル基を表わす。
【０１１２】
式（Ｂ）の構造を有する化合物としては、下記式（Ｂ−１）で表される化合物（以下、「化合物（Ｂ−１）」ということがある。）が好ましい。
【０１１３】
【化２０】
0006777401.tif 000023
［式（Ｂ−１）中、
Ｘ１は、酸素原子、硫黄原子またはＮＲ１−を表わす。Ｒ１は、水素原子または炭素数１〜４のアルキル基を表わす。
Ｙ１は、置換基を有していてもよい炭素数６〜１２の１価の芳香族炭化水素基または置換基を有していてもよい炭素数３〜１２の１価の芳香族複素環式基を表わす。
Ｑ３およびＱ４は、それぞれ独立に、水素原子、置換基を有していてもよい炭素数１〜２０の１価の脂肪族炭化水素基、炭素数３〜２０の１価の脂環式炭化水素基、置換基を有していてもよい炭素数６〜２０の１価の芳香族炭化水素基、ハロゲン原子、シアノ基、ニトロ基、−ＮＲ２Ｒ３または−ＳＲ２を表わすか、または、Ｑ３とＱ４とが互いに結合して、これらが結合する炭素原子とともに芳香環または芳香族複素環を形成する。Ｒ２およびＲ３は、それぞれ独立に、水素原子または炭素数１〜６のアルキル基を表わす。
Ｄ１、Ｄ２、Ｇ１、Ｇ２、Ｌ１およびＬ２は、それぞれ独立に、前記式（Ｂ）中と同じ意味を表す。］
【０１１４】
好ましい化合物（Ｂ−１）としては、特表２０１１−２０７７６５号公報に記載の重合性液晶化合物が挙げられる。
【０１１５】
その他の重合性液晶化合物の具体例としては、液晶便覧（液晶便覧編集委員会編、丸善（株）平成１２年１０月３０日発行）の「３．８．６  ネットワーク（完全架橋型）」、「６．５．１  液晶材料  ｂ．重合性ネマチック液晶材料」に記載された化合物の中で重合性基を有する化合物、並びに、特開２０１０−３１２２３号公報、特開２０１０−２７０１０８号公報、特開２０１１−６３６０号公報及び、特開２０１１−２０７７６５号公報記載に記載された重合性液晶化合物等が挙げられる。
【０１１６】
重合性液晶化合物の配向状態における重合体から位相差フィルムを製造する場合、基材、または基材上に形成された配向膜上に、重合性液晶化合物を、場合によっては溶剤で希釈して含有する組成物（以下、「光学異方性層形成用組成物」ともいう）を塗布し、場合によっては溶剤を乾燥後に重合させることによって重合性液晶化合物の配向状態における重合体が得られる。重合性液晶化合物が配向状態を維持したまま重合することにより、配向状態を維持した液晶硬化膜が得られ、かかる液晶硬化膜が位相差フィルムを構成する。
【０１１７】
位相差フィルム中の重合性液晶化合物の含有量は、重合性液晶化合物の配向性を高くするという観点から、光学異方性層形成用組成物の固形分１００質量部に対して、通常７０〜９９．５質量部であり、好ましくは８０〜９９質量部であり、より好ましくは８０〜９４質量部である。本明細書における「固形分」とは、光学異方性層形成用組成物から溶剤を除いた成分の合計を意味する。
【０１１８】
光学異方性層形成用組成物は重合性液晶化合物の他に溶剤、光重合開始剤、重合禁止剤、光増感剤、レベリング剤等の公知の成分を含んでいてもよい。
【０１１９】
溶剤としては、重合性液晶化合物等の光学異方性層形成用組成物の構成成分を溶解し得る有機溶剤が好ましく、重合性液晶化合物等の光学異方性層形成用組成物の構成成分を溶解し得る溶剤であって、かつ重合性液晶化合物の重合反応に不活性な溶剤がより好ましい。具体的には、水、メタノール、エタノール、エチレングリコール、イソプロピルアルコール、プロピレングリコール、メチルセロソルブ、ブチルセロソルブ、プロピレングリコールモノメチルエーテル、フェノール等のアルコール溶剤；酢酸エチル、酢酸ブチル、エチレングリコールメチルエーテルアセテート、γ−ブチロラクトン、プロピレングリコールメチルエーテルアセテート、乳酸エチル等のエステル溶剤；アセトン、メチルエチルケトン、シクロペンタノン、シクロヘキサノン、メチルアミルケトン、メチルイソブチルケトン等のケトン溶剤；ペンタン、ヘキサン、ヘプタン等の非塩素化脂肪族炭化水素溶剤；トルエン、キシレン等の非塩素化芳香族炭化水素溶剤；アセトニトリル等のニトリル溶剤；テトラヒドロフラン、ジメトキシエタン等のエーテル溶剤；およびクロロホルム、クロロベンゼン等の塩素化炭化水素溶剤等が挙げられる。２種以上の有機溶剤を組み合わせて用いてもよい。中でも、アルコール溶剤、エステル溶剤、ケトン溶剤、非塩素化脂肪族炭化水素溶剤および非塩素化芳香族炭化水素溶剤が好ましい。
【０１２０】
溶剤の含有量は、光学異方性層形成用組成物の固形分１００質量部に対して、１０〜１００００質量部が好ましく、より好ましくは１００〜５０００質量部である。光学異方性層形成用組成物中の固形分濃度は、好ましくは２〜５０質量％であり、より好ましくは５〜５０質量％である。
【０１２１】
光重合開始剤としては、光照射によりラジカルを発生するものが好ましい。光重合開始剤としては、ベンゾイン化合物、ベンゾフェノン化合物、ベンジルケタール化合物、α−ヒドロキシケトン化合物、α−アミノケトン化合物、α−アセトフェノン化合物、トリアジン化合物、ヨードニウム塩およびスルホニウム塩が挙げられる。具体的には、イルガキュア（Ｉｒｇａｃｕｒｅ）（登録商標）９０７、イルガキュア１８４、イルガキュア６５１、イルガキュア８１９、イルガキュア２５０、イルガキュア３６９（以上、全てＢＡＳＦジャパン株式会社製）等が挙げられる。中でも、α−アセトフェノン化合物が好ましい。
【０１２２】
光重合開始剤は、光源から発せられるエネルギーを十分に活用でき、生産性に優れるため、極大吸収波長が３００ｎｍ〜３８０ｎｍであると好ましく、３００ｎｍ〜３６０ｎｍであるとより好ましい。
【０１２３】
重合開始剤の含有量は、重合性液晶化合物の配向を乱すことなく重合性液晶化合物を重合するためには、重合性液晶化合物１００質量部に対して、通常０．１〜３０質量部であり、好ましくは０．５〜１０質量部である。
【０１２４】
重合禁止剤は、重合性液晶化合物の重合反応をコントロールすることができる。重合禁止剤としては、ハイドロキノン、メトキノン、３，５−ジ−ｔｅｒｔ−ブチル−４−ヒドロキシトルエン（ＢＨＴ）、およびアルキルエーテル等の置換基を有するハイドロキノン類；ブチルカテコール等のアルキルエーテル等の置換基を有するカテコール類；ピロガロール類、２，２，６，６−テトラメチル−１−ピペリジニルオキシラジカル等のラジカル補捉剤；チオフェノール類；β−ナフチルアミン類およびβ−ナフトール類が挙げられる。
【０１２５】
重合禁止剤の含有量は、重合性液晶化合物の配向を乱すことなく、重合性液晶化合物を重合するためには、重合性液晶化合物１００質量部に対して、通常０．１〜３０質量部であり、好ましくは０．５〜１０質量部である。
【０１２６】
光増感剤としては、キサントン、チオキサントン等のキサントン類；アントラセンおよびアルキルエーテル等の置換基を有するアントラセン類；フェノチアジン；ルブレンが挙げられる。光増感剤を用いることにより、光重合開始剤を高感度化することができる。光増感剤の含有量は、重合性液晶化合物１００質量部に対して、通常０．１〜３０質量部であり、好ましくは０．５〜１０質量部である。
【０１２７】
レベリング剤としては、有機変性シリコーンオイル系、ポリアクリレート系およびパーフルオロアルキル系のレベリング剤が挙げられる。具体的には、ＳＨ７ＰＡ、ＤＣ１１ＰＡ、ＳＨ２８ＰＡ、ＳＴ８０ＰＡ、ＳＨ８４００、ＳＨ８７００（以上、全て東レ・ダウコーニング（株）製）、ＫＰ３２１、ＫＰ３２３、ＫＰ３４０、Ｘ２２−１６１Ａ、（以上、全て信越化学工業（株）製）、ＴＳＦ４００、ＴＳＦ４４４０、ＴＳＦ４４４５、（以上、全てモメンティブ  パフォーマンス  マテリアルズ  ジャパン合同会社製）、メガファック（登録商標）同Ｒ−３０、同Ｆ−４４５、同Ｆ−４７７、同Ｆ−４８３（以上、いずれもＤＩＣ（株）製）、商品名Ｅ１８３０、同Ｅ５８４４（（株）ダイキンファインケミカル研究所製）、ＢＭ−１０００、ＢＭ−１１００、ＢＹＫ−３５２、ＢＹＫ−３５３およびＢＹＫ−３６１Ｎ（いずれも商品名：ＢＭ  Ｃｈｅｍｉｅ社製）等が挙げられる。２種以上のレベリング剤を組み合わせてもよい。
【０１２８】
レベリング剤を用いることにより、より平滑な光学異方性層を形成することができる。
また、光学異方性層を有する光学フィルムの製造過程で、光学異方性層形成用組成物の流動性を制御したり、位相差フィルムの架橋密度を調整したりすることができる。レベリング剤の含有量は、重合性液晶化合物１００質量部に対して、通常０．１〜３０質量部であり、好ましくは０．１〜１０質量部である。
【０１２９】
上述した光学フィルムにおいて、偏光板は、それを構成する偏光子、例えば、ポリビニルアルコール系樹脂からなる偏光子の片面または両面に、保護フィルムが貼着された状態で用いられることが多い。通常、その一方の面に粘着剤層が形成される。また、偏光板と位相差フィルムを積層した楕円偏光板は、偏光子の片面または両面に、保護フィルムが貼着された状態であることが多い。このような楕円偏光板に粘着剤層を形成する場合は、通常、その位相差フィルム側に粘着剤層が形成される。
【０１３０】
保護フィルムとしては、透明な樹脂フィルムが用いられ、その透明樹脂としては、例えば、トリアセチルセルロースやジアセチルセルロースに代表されるアセチルセルロース系樹脂、ポリメチルメタクリレートに代表されるメタクリル樹脂、ポリエステル樹脂、ポリオレフィン系樹脂、ポリカーボネート樹脂、ポリエーテルエーテルケトン樹脂、ポリスルホン樹脂などが挙げられる。保護フィルムを構成する樹脂としては、サリチル酸エステル系化合物、ベンゾフェノン系化合物、ベンゾトリアゾール系化合物、トリアジン系化合物、シアノアクリレート系化合物、ニッケル錯塩系化合物などの一般的な紫外線吸収剤が添加されたフィルムが好ましく、このような保護フィルムを用いることにより表示装置の紫外線による劣化を好適に抑制することができる。保護フィルムとしては、トリアセチルセルロースフィルムなどのアセチルセルロース系樹脂フィルムが好適に用いられる。なお、偏光板や位相差フィルムに接着されない保護フィルムの面は表面処理層を有していてもよく、例えば、ハードコート層、防眩層、反射防止層、帯電防止層等を有していてもよい。
【０１３１】
また、光学フィルムの表面を傷や汚れから保護する目的で、前記偏光板の粘着剤層とは反対側の面には、表示素子などに貼着された後剥離除去されるプロテクトフィルムが貼着されていてもよい。
【０１３２】
また、本発明の光学フィルムにおいて、その粘着剤層表面には、剥離フィルムを貼着し、使用時まで仮着保護するのが好ましい。ここで用いる剥離フィルムは、例えば、ポリエチレンテレフタレート、ポリブチレンテレフタレート、ポリカーボネート、ポリアリレートのような各種樹脂からなるフィルムを基材とし、この基材の粘着剤層との接合面に、シリコーン処理などの離型処理が施されたものなどであることができる。
【０１３３】
本発明の光学フィルム（積層光学フィルム）は、例えば、上記のような剥離フィルムの上に、先に説明した粘着剤組成物を塗布して粘着剤層を形成し、得られた粘着剤層にさらに光学フィルムを積層する方法、光学フィルムの上に粘着剤組成物を塗布して粘着剤層を形成し、その粘着剤面に剥離フィルムを貼り合わせて保護し、積層光学フィルムとする方法などにより製造できる。
【０１３４】
光学フィルムの薄層化の観点から、本発明の光学フィルム（積層光学フィルム）において偏光板と粘着剤層とを合わせた厚みは、好ましくは３０〜５００μｍであり、より好ましくは３０〜３００μｍ、さらに好ましくは３０〜１００μｍである。また、本発明の光学フィルムが、偏光板と粘着剤層に加えて、位相差フィルムを含む場合には、偏光板、粘着剤層および位相差フィルムとを合わせた厚みは、好ましくは３０〜５５０μｍであり、より好ましくは３０〜４００μｍ、さらに好ましくは３０〜１５０μｍである。本発明の好適な一実施態様においては、光選択吸収性化合物を粘着剤層に含ませることにより、保護フィルムを設けない薄型の光学フィルムを提供し得る。
【０１３５】
別の実施態様において、本発明は、本発明の前記光学フィルムを含む表示装置を提供する。本発明の表示装置は、本発明の光学フィルムを含むことにより、４２０ｎｍ付近の波長域に高い光選択吸収性を示し、高いブルーライトカット機能を有する。一方、４５０ｎｍ付近の波長域は吸収し難いため、かかる波長域の吸収を阻害することなく色彩表現に優れることから、表示装置に良好な表示特性を付与し得る。また、表示装置にブルーライトカット機能を備えるためには、従来、例えば、ブルーライトカット機能を有するフィルム等を内蔵または後付けする必要があったところ、本発明の光学フィルムにおいては、光学フィルム自体がブルーライトカット機能を有しているため、表示装置の製造工程を簡略化することができる点において、工業的に有利であり、更に表示装置を薄型化することが可能になる。
【実施例】
【０１３６】
以下、実施例および比較例により本発明をさらに詳細に説明する。実施例および比較例中の「％」および「部」は、特記しない限り、「質量％」および「質量部」である。
【０１３７】
以下の実施例において、重量平均分子量および数平均分子量の測定は、ＧＰＣ装置にカラムとして「ＴＳＫ  ｇｅｌ  ＸＬ（東ソー（株）製）」を４本、および「Ｓｈｏｄｅｘ  ＧＰＣ  ＫＦ−８０２（昭和電工（株）製）」を１本、計５本を直列につないで配置し、溶出液としてテトラヒドロフランを用いて、試料濃度５ｍｇ／ｍＬ、試料導入量１００μＬ、温度４０℃、流速１ｍＬ／分の条件で行い、標準ポリスチレン換算により算出した。
【０１３８】
〈アクリル樹脂の調製〉
表１に示す組成に従い、以下の方法により、アクリル樹脂（Ａ）およびアクリル樹脂（Ｂ）を調製した。
【０１３９】
［重合例１］：アクリル樹脂（Ａ）の調製
冷却管、窒素導入管、温度計および攪拌機を備えた反応容器に、溶媒として酢酸エチル８１．８部、単量体（Ａ−１）としてアクリル酸ブチル７０．４部、アクリル酸メチル２０．０部、およびアクリル酸２−フェノキシエチル８．０部、単量体（Ａ−２）としてアクリル酸２−ヒドロキシエチル１．０部およびアクリル酸０．６部の混合溶液を仕込み、窒素ガスで装置内の空気を置換して酸素不含としながら内温を５５℃に上げた。その後、アゾビスイソブチロニトリル（重合開始剤）０．１４部を酢酸エチル１０部に溶かした溶液を全量添加した。開始剤を添加した後１時間この温度で保持し、次いで内温を５４〜５６℃に保ちながら酢酸エチルを添加速度１７．３部／時間で反応容器内へ連続的に加えた。アクリル樹脂の濃度が３５％となった時点で酢酸エチルの添加を止め、さらに酢酸エチルの添加開始から１２時間経過するまでこの温度で保温した。最後に、酢酸エチルを加えてアクリル樹脂の濃度が２０％となるように調整し、アクリル樹脂の酢酸エチル溶液を調製した。得られたアクリル樹脂は、ＧＰＣによるポリスチレン換算の重量平均分子量（Ｍｗ）が１４２万、分子量分布（Ｍｗ／Ｍｎ）が５．２であった。これをアクリル樹脂（Ａ）とする。
【０１４０】
［重合例２］：アクリル樹脂（Ｂ）の調製
冷却管、窒素導入管、温度計および攪拌機を備えた反応容器に、溶媒として酢酸エチル８１．８部、単量体（Ａ−１）としてアクリル酸ブチル９６．０部および単量体（Ａ−２）としてアクリル酸４．０部の混合溶液を仕込み、窒素ガスで装置内の空気を置換して酸素不含としながら内温を５５℃に上げた。その後、アゾビスイソブチロニトリル（重合開始剤）０．１４部を酢酸エチル１０部に溶かした溶液を全量添加した。開始剤を添加した後１時間この温度で保持し、次に内温を５４〜５６℃に保ちながら酢酸エチルを添加速度１７．３部／時間で反応容器内へ連続的に加えた。アクリル樹脂の濃度が３５％となった時点で酢酸エチルの添加を止め、さらに酢酸エチルの添加開始から１２時間経過するまでこの温度で保温した。最後に、酢酸エチルを加えてアクリル樹脂の濃度が２０％となるように調整し、アクリル樹脂の酢酸エチル溶液を調製した。得られたアクリル樹脂は、ＧＰＣによるポリスチレン換算の重量平均分子量（Ｍｗ）が７５万６０００、分子量分布（Ｍｗ／Ｍｎ）が４．１であった。これをアクリル樹脂（Ｂ）とする。
【０１４１】
【表１】
0006777401.tif 000024
【０１４２】
表１中、単量体組成の欄にある略号は、それぞれ次の単量体を意味する。
［単量体（Ａ−１）］
ＢＡ      ：アクリル酸ブチル
ＭＡ      ：アクリル酸メチル
ＰＥＡ    ：アクリル酸２−フェノキシエチル
［単量体（Ａ−２）］
ＨＥＡ    ：アクリル酸２−ヒドロキシエチル
ＡＡ      ：アクリル酸
【０１４３】
前記で調製したアクリル樹脂を用いて粘着剤組成物を調製し、それを用いて実施例および比較例の光学フィルムを作製した。架橋剤、シラン化合物および光選択吸収性化合物として、それぞれ次のものを使用した。
【０１４４】
［架橋剤（Ｂ）］
コロネートＬ：トリレンジイソシアネートのトリメチロールプロパンアダクト体の酢酸エチル溶液（固形分濃度７５％）、日本ポリウレタン（株）製
タケネートＤ−１１０Ｎ：キシリレンジイソシアネートのトリメチロールプロパン付加物の酢酸エチル溶液（固形分濃度７５％）、三井化学（株）製（以下、「Ｄ１１０Ｎ」と略記する。）
【０１４５】
［シラン化合物］
ＫＢＭ−４０３：３−グリシドキシプロピルトリメトキシシラン、液体、信越化学工業（株）製（以下、「ＫＢＭ−４０３」と略記する。）
【０１４６】
［光吸収選択性化合物］
Ｓ０５１１：ＦＥＷ  Ｃｈｅｍｉｃａｌｓ  ＧｍｂＨ製、λｍａｘ＝３９２ｎｍ、ε（４２０）＝３．２Ｌ／（ｇ・ｃｍ）、ε（４５０）＝０Ｌ／（ｇ・ｃｍ）（２−ブタノン中）
【０１４７】
＜光選択吸収性化合物の合成＞
［合成例１］
【化２１】
0006777401.tif 000025
【０１４８】
ジムロート冷却管、温度計を設置した１００ｍＬ−四ツ口フラスコ内を窒素雰囲気とし、特許文献（特開２０１４−１９４５０８）を参考に合成した化合物１の粉末１０ｇ、無水酢酸（和光純薬工業（株）製）３．６ｇ、１，３−ジメチルバルビツール酸（東京化成工業（株）製）５．５ｇ、アセトニトリル（和光純薬工業（株）製）３０ｇを仕込み、マグネチックスターラーで攪拌した。内温２５℃にてＮ，Ｎ−ジイソプロピルエチルアミン（以下、ＤＩＰＥＡと略記する。東京化成工業（株）製）４．５ｇを滴下漏斗から１時間かけて滴下し、滴下終了後に内温２５℃にてさらに２時間保温した。析出した沈殿を濾取し、続いて該湿結晶を純水１５０ｇで計６回洗浄した。得られた結晶を７０℃で減圧乾燥することにより、黄色粉末として色素（Ａ−１）を６．１ｇ得た。収率は７６％であった。
また、分光光度計ＵＶ−３１５０（（株）島津製作所製）を用いて極大吸収波長（λｍａｘ）を測定したところ、λｍａｘ＝４１０ｎｍ（２−ブタノン中）であり、ε（４２０）の値は２２１Ｌ／（ｇ・ｃｍ）であり、ε（４５０）／ε（４２０）の値は０．０１２であった。
【０１４９】
１Ｈ−ＮＭＲ解析を行ったところ、以下のピークが観測されたことから、色素（Ａ−１）が生成したことが確認された。
１Ｈ−ＮＭＲ（ＤＭＳＯ−ｄ６）δ（ｐｐｍ）：２．１５（ｑｕｉｎ、２Ｈ）、３．１７−３．２６（ｍ、５Ｈ）、３．３０（ｓ、６Ｈ）、３．７６（ｔ、２Ｈ）、７．２５（ｄ、１Ｈ）、８．１８（ｄ、１Ｈ）
【０１５０】
［合成例２］
【化２２】
0006777401.tif 000026
【０１５１】
ジムロート冷却管、温度計および攪拌機を設置した３００ｍＬ−四ツ口フラスコ内を窒素雰囲気とし、マロンアルデヒドジアニリド塩酸塩（東京化成工業（株）製）２０ｇ、１，３−ジメチルバルビツール酸（東京化成工業（株）製）１３．３ｇ、メタノール４６ｇを仕込み、室温にて撹拌を開始した。トリエチルアミン（和光純薬工業（株）製）８．６ｇを滴下漏斗から３０分かけて滴下し、室温にて１時間撹拌を継続した。その後、オイルバスを用いて内温６５℃に昇温し、１時間沸点還流した。反応終了後に内温を室温まで冷却し、析出した結晶を濾取し、さらにメタノールで該湿結晶を洗浄した。洗浄後の湿結晶を４０℃で減圧乾燥することにより、橙色粉末として化合物２を１８．５ｇ得た。収率は８４％であった。
【０１５２】
１Ｈ−ＮＭＲ解析を行ったところ、以下のピークが観測されたことから、化合物２が生成したことが確認された。
１Ｈ−ＮＭＲ（ＤＭＳＯ−ｄ６）δ（ｐｐｍ）： ３．０７（ｓ、６Ｈ）、７．０４−７．０７（ｍ、１Ｈ）、７．２６−７．３２（ｍ、４Ｈ）、７．４３（ｄｄ、１Ｈ）、８．０７（ｄ、１Ｈ）、８．５５（ｄ、１Ｈ）、１１．４（ｓ、１Ｈ）
【０１５３】
［合成例３］
ジムロート冷却管、温度計を設置した１００ｍＬ−四ツ口フラスコ内を窒素雰囲気とし、化合物２の粉末２．０ｇ、ジエチルアミン（東京化成工業（株）製）１．４ｇ、２−プロパノール（ナカライテスク（株）製）１０ｇを仕込み、マグネチックスターラーで攪拌した。オイルバスで加温して内温５２℃にて５時間保温し、反応終了後に室温まで冷却した。減圧エバポレーターを用いて２−プロパノールを除去し、得られた油状物をカラムクロマトグラフィー（シリカゲル）に供して精製し、橙色粉末として色素（Ｂ−１）を１．１ｇ得た。収率は５８％であった。また、分光光度計ＵＶ−３１５０（（株）島津製作所製）を用いて極大吸収波長（λｍａｘ）を測定したところ、λｍａｘ＝４０４ｎｍ（２−ブタノン中）であり、ε（４２０）の値は８０．６Ｌ／（ｇ・ｃｍ）であり、ε（４５０）／ε（４２０）の値は０．０１１であった。
【０１５４】
１Ｈ−ＮＭＲ解析を行ったところ、以下のピークが観測されたことから、色素（Ｂ−１）が生成したことが確認された。
１Ｈ−ＮＭＲ（ＣＤＣｌ３）δ（ｐｐｍ）： １．２６−１．３７（ｍ、６Ｈ）、３．３４（ｓ、３Ｈ）、３．３５（ｓ、３Ｈ）、３．４３−３．５６（ｍ、４Ｈ）、７．２７−７．３９（ｍ、２Ｈ）、８．０４（ｄ、１Ｈ）
【０１５５】
［合成例４］
ジムロート冷却管、温度計を設置した１００ｍＬ−四ツ口フラスコ内を窒素雰囲気とし、化合物２の粉末２．０ｇ、モルホリン（和光純薬工業（株）製）１．６ｇ、２−プロパノール（ナカライテスク（株）製）１０ｇを仕込み、マグネチックスターラーで攪拌した。オイルバスで加温して内温８３℃にて３時間沸点還流し、反応終了後に室温まで冷却した。析出した結晶を濾取し、該湿結晶を２−プロパノールで計４回洗浄後、４０℃で減圧乾燥することにより橙色粉末として色素（Ｂ−２）を１．６ｇ得た。収率は８２％であった。
また、分光光度計ＵＶ−３１５０（（株）島津製作所製）を用いて極大吸収波長（λｍａｘ）を測定したところ、λｍａｘ＝４０６ｎｍ（２−ブタノン中）であり、ε（４２０）の値は１０２Ｌ／（ｇ・ｃｍ）であり、ε（４５０）／ε（４２０）の値は０．００４であった。
【０１５６】
１Ｈ−ＮＭＲ解析を行ったところ、以下のピークが観測されたことから、色素（Ｂ−２）が生成したことが確認された。
１Ｈ−ＮＭＲ（ＣＤＣｌ３）δ（ｐｐｍ）：３．２７（ｓ、３Ｈ）、３．２９（ｓ、３Ｈ）、３．５０−３．５９（ｍ、４Ｈ）、３．７２−３．７８（ｍ、４Ｈ）、７．１９−７．３２（ｍ、２Ｈ）、７．９５−８．０６（ｍ、１Ｈ）
【０１５７】
［合成例５］
ジムロート冷却管、温度計を設置した１００ｍＬ−四ツ口フラスコ内を窒素雰囲気とし、化合物２の粉末２．０ｇ、ピペリジン（和光純薬工業（株）製）１．６ｇ、２−プロパノール（ナカライテスク（株）製）１０ｇを仕込み、マグネチックスターラーで攪拌した。オイルバスで加温して内温８３℃にて３時間沸点還流し、反応終了後に室温まで冷却した。析出した結晶を濾取し、該湿結晶を２−プロパノールで計４回洗浄後、４０℃で減圧乾燥することにより橙色粉末として色素（Ｂ−３）を１．７ｇ得た。収率は８５％であった。
また、分光光度計ＵＶ−３１５０（（株）島津製作所製）を用いて極大吸収波長（λｍａｘ）を測定したところ、λｍａｘ＝４０４ｎｍ（２−ブタノン中）であり、ε（４２０）の値は８４．５Ｌ／（ｇ・ｃｍ）であり、ε（４５０）／ε（４２０）の値は０．００４であった。
【０１５８】
１Ｈ−ＮＭＲ解析を行ったところ、以下のピークが観測されたことから、色素（Ｂ−３）が生成したことが確認された。
１Ｈ−ＮＭＲ（ＣＤＣｌ３）δ（ｐｐｍ）：１．７２−１．７４（ｍ、６Ｈ）、３．３２（ｓ、３Ｈ）、３．３３（ｓ、３Ｈ）、３．４９−３．６１（ｍ、４Ｈ）、７．２８−７．３７（ｍ、２Ｈ）、７．９８−８．０９（ｍ、１Ｈ）
【０１５９】
［合成例６］
【化２３】
0006777401.tif 000027
【０１６０】
ジムロート冷却管、温度計および攪拌機を設置した３００ｍＬ−四ツ口フラスコ内を窒素雰囲気とし、マロンアルデヒドジアニリド塩酸塩（東京化成工業（株）製）２０ｇ、ジメドン（東京化成工業（株）製）１１．９ｇ、メタノール４６ｇを仕込み、室温にて撹拌を開始した。トリエチルアミン（和光純薬工業（株）製）８．６ｇを滴下漏斗から３０分かけて滴下し、室温にて１時間撹拌を継続した。その後、オイルバスを用いて内温６５℃に昇温し、１時間沸点還流した。反応終了後に内温を室温まで冷却し、析出した結晶を濾取し、さらにメタノールで該湿結晶を洗浄した。洗浄後の湿結晶を４０℃で減圧乾燥することにより、橙色粉末として化合物３を１７．７ｇ得た。収率は８５％であった。
【０１６１】
１Ｈ−ＮＭＲ解析を行ったところ、以下のピークが観測されたことから、化合物３が生成したことが確認された。
１Ｈ−ＮＭＲ（ＤＭＳＯ−ｄ６）δ（ｐｐｍ）：０．９５（ｓ、６Ｈ）、２．３０（ｓ、４Ｈ）、７．０８−７．１３（ｍ、１Ｈ）、７．３０−７．４０（ｍ、４Ｈ）、７．５３（ｄｄ、１Ｈ）、７．９１（ｄ、１Ｈ）、８．５１（ｄ、１Ｈ）、１１．２（ｓ、１Ｈ）
【０１６２】
［合成例７］
ジムロート冷却管、温度計を設置した１００ｍＬ−四ツ口フラスコ内を窒素雰囲気とし、化合物３の粉末３．０ｇ、ピペリジン（和光純薬工業（株）製）２．５ｇ、２−プロパノール（ナカライテスク（株）製）１５ｇを仕込み、マグネチックスターラーで攪拌した。オイルバスで加温して内温８３℃にて３時間沸点還流し、反応終了後に室温まで冷却した。析出した結晶を濾取し、該湿結晶を２−プロパノールで計２回洗浄後、４０℃で減圧乾燥することにより橙色粉末として色素（Ｂ−４）を０．９ｇ得た。収率は３１％であった。
また、分光光度計ＵＶ−３１５０（（株）島津製作所製）を用いて極大吸収波長（λｍａｘ）を測定したところ、λｍａｘ＝４１３ｎｍ（２−ブタノン中）であり、ε（４２０）の値は２３８Ｌ／（ｇ・ｃｍ）であり、ε（４５０）／ε（４２０）の値は０．００９であった。
【０１６３】
１Ｈ−ＮＭＲ解析を行ったところ、以下のピークが観測されたことから、色素（Ｂ−４）が生成したことが確認された。
１Ｈ−ＮＭＲ（ＣＤＣｌ３）δ（ｐｐｍ）：１．０４（ｓ、６Ｈ）、１．６９−１．７３（ｍ、６Ｈ）、２．３９（ｄ、４Ｈ）、３．４８−３．５８（ｍ、４Ｈ）、７．３２−７．４５（ｍ、２Ｈ）、７．８８（ｄ、１Ｈ）
【０１６４】
［合成例８］
【化２４】
0006777401.tif 000028
【０１６５】
ジムロート冷却管、温度計を設置した１００ｍＬ−四ツ口フラスコ内を窒素雰囲気とし、２−フェニル−１−メチルインドール−３−カルボキシアルデヒド５．０ｇ、ピペリジン（和光純薬工業（株）製）１．８ｇ、マロノニトリル（東京化成工業（株）製）１．５ｇ、エタノール（和光純薬工業（株）製）２０ｇを仕込み、マグネチックスターラーで攪拌した。オイルバスで加温し、内温８０℃にて１８時間保温した。反応終了後に室温まで冷却し、析出した結晶を濾取し、該結晶を６０℃減圧乾燥することにより、黄色粉末として色素（Ｃ−１）を４．９ｇ得た。収率は８２％であった。
また、分光光度計ＵＶ−３１５０（（株）島津製作所製）を用いて極大吸収波長（λｍａｘ）を測定したところ、λｍａｘ＝３９２ｎｍ（２−ブタノン中）であり、ε（４２０）の値は２３．９Ｌ／（ｇ・ｃｍ）であり、ε（４５０）／ε（４２０）の値は０．００７であった。
【０１６６】
１Ｈ−ＮＭＲ解析を行ったところ、以下のピークが観測されたことから、色素（Ｃ−１）が生成したことが確認された。
１Ｈ−ＮＭＲ（ＣＤＣｌ３）δ（ｐｐｍ）：３．７１（ｓ、３Ｈ）、７．３４−７．３８（ｍ、２Ｈ）、７．４４−７．４７（ｍ、４Ｈ）、７．６０−７．６３（ｍ、３Ｈ）、８．３７−８．４０（ｍ、１Ｈ）
【０１６７】
［合成例９］
【化２５】
0006777401.tif 000029
【０１６８】
ジムロート冷却管、温度計を設置した１００ｍＬ−四ツ口フラスコ内を窒素雰囲気とし、１−メチルインドール−３−カルボキシアルデヒド１．０ｇ、ピペリジン（和光純薬工業（株）製）０．５３ｇ、マロノニトリル（東京化成工業（株）製）０．４６ｇ、エタノール（和光純薬工業（株）製）４ｇを仕込み、マグネチックスターラーで攪拌した。オイルバスで加温し、内温７８℃にて１８時間沸点還流した。反応終了後に室温まで冷却し、析出した結晶を濾取し、該結晶を６０℃で減圧乾燥することにより、黄色粉末として色素（Ｃ−２）を０．９６ｇ得た。収率は７４％であった。
また、分光光度計ＵＶ−３１５０（（株）島津製作所製）を用いて極大吸収波長（λｍａｘ）を測定したところ、λｍａｘ＝３９２ｎｍ（２−ブタノン中）であり、ε（４２０）の値は４８．４Ｌ／（ｇ・ｃｍ）であり、ε（４５０）／ε（４２０）の値は０．００４であった。
【０１６９】
１Ｈ−ＮＭＲ解析を行ったところ、以下のピークが観測されたことから、色素（Ｃ−２）が生成したことが確認された。
１Ｈ−ＮＭＲ（ＣＤＣｌ３）δ（ｐｐｍ）：３．９５（ｓ、３Ｈ）、７．２６−７．４４（ｍ、４Ｈ）、７．７１−７．７５（ｍ、１Ｈ）、８．０３（ｓ、１Ｈ）、８．４３（ｓ、１Ｈ）
【０１７０】
＜粘着剤組成物および粘着剤シート（光学フィルム）の調製＞
（ａ）粘着剤組成物の調製（製造例１〜１８）
下記表２に記載のアクリル樹脂、光選択吸収性化合物、架橋剤およびシラン化合物を混合し、粘着剤組成物を作製した。なお、表２中の各成分の添加量は、前記重合例１および２で作製したアクリル樹脂中の固形分１００質量部に対する質量部である。また、架橋剤および光選択吸収性化合物は、それぞれ２−ブタノン溶液としてアクリル樹脂中に添加した。
【０１７１】
（ａ−１）製造例１〜９の粘着剤組成物の調製
表２に示す処方に従い、アクリル樹脂（Ａ）の固形分１００質量部に対し、架橋剤、シラン化合物および光選択吸収性化合物を、表２に示すそれぞれの量で配合した。さらに固形分濃度が１４％となるように２−ブタノンを添加し、攪拌機（ヤマト科学（株）製、スリーワンモーター）を用いて、３００ｒｐｍで３０分間攪拌混合し、各粘着剤組成物を調製した。
【０１７２】
（ａ−２）製造例１０〜１８の粘着剤組成物の調製
アクリル樹脂（Ａ）を、アクリル樹脂（Ｂ）に変更した以外は、前記製造例１〜９と同じ方法により、表２に示す処方に従い各粘着剤組成物を調製した。
【０１７３】
【表２】
0006777401.tif 000030
【０１７４】
（ｂ）粘着剤シートの作製
〔実施例１〕
離型処理が施されたポリエチレンテレフタレートフィルム（リンテック（株）製、ＳＰ−ＰＬＲ３８２０５０、以下、「セパレーター」と略記する。）の離型処理面に、前記（ａ）の製造例１で調製した粘着剤組成物を、乾燥後の粘着剤層の厚みが２０μｍとなるようにアプリケーターを用いて塗布し、１００℃で１分間乾燥させて粘着剤シートを作製した。
【０１７５】
得られた粘着剤シートの光学特性を分光光度計（ＵＶ−３１５０；（株）島津製作所製）により測定した。結果を表３に示す。表中のＡ（４２０）は波長４２０ｎｍにおける吸光度、Ｔ（４２０）は波長４２０ｎｍにおける透過率（％）、Ａ（４５０）は波長４５０ｎｍにおける吸光度、Ｔ（４５０）は波長４５０ｎｍにおける透過率（％）を表す。
【０１７６】
〔実施例２〜１４および比較例１〜４〕
製造例２〜１８で調製した粘着剤組成物を用いて、前記実施例１と同様の方法により実施例２〜１４および比較例１〜４の粘着剤シートを作製し、得られた粘着剤シートの光学特性を前記実施例１と同様の方法により測定した。結果を表３に示す。
【０１７７】
【表３】
0006777401.tif 000031
【０１７８】
実施例１〜１４の粘着剤シートでは、Ａ（４２０）の値が１以上であり、かつ、Ａ（４５０）／Ａ（４２０）の値が０．３以下であり、良好なブルーライトカット機能を有しながら波長４５０ｎｍにおける良好な透過率を有していた。一方、比較例１および２の粘着剤シートでは、Ａ（４２０）の値が１未満であり、波長４２０ｎｍにおける光吸収が十分ではなく、ブルーライトカット効果が十分でないことが明らかになった。また、比較例３および４の粘着剤シートでは、光選択吸収性化合物を使用しておらず、ブルーライトカット機能を有しなかった。
【０１７９】
＜光学フィルム（積層光学フィルム）の作製（実施例１５〜２８、比較例５〜８）＞
光学異方性層や積層光学フィルム等の製造には、以下に示す「光配向膜形成用組成物」、「ラビング配向性ポリマー組成物」、「重合性液晶化合物を含む組成物」および「偏光板」を用いた。
【０１８０】
＜光配向膜形成用組成物の調製＞
下記構造の光配向性材料５部とシクロペンタノン（溶剤）９５部とを成分として混合し、得られた混合物を８０℃で１時間攪拌することにより、光配向膜形成用組成物を得た。
【化２６】
0006777401.tif 000032
【０１８１】
＜重合性液晶化合物を含む組成物Ａの調製＞
下記構造の重合性液晶化合物Ａと、ポリアクリレート化合物（レベリング剤）と、下記の重合開始剤と溶剤を成分として混合し、重合性液晶化合物を含む組成物Ａを得た。
重合性液晶化合物Ａ（１２．０部）：
【化２７】
0006777401.tif 000033
【０１８２】
重合性液晶化合物Ａは、特開２０１１−２０７７６５号公報に記載の方法で合成した。重合性液晶化合物Ａの極大吸収波長λｍａｘ（ＬＣ）は、３５０ｎｍであった。
重合開始剤（０．７２部）：２−ジメチルアミノ−２−ベンジル−１−（４−モルホリノフェニル）ブタン−１−オン（イルガキュア３６９；ＢＡＳＦジャパン（株）製）
レベリング剤（０．１２部）：ポリアクリレート化合物（ＢＹＫ−３６１Ｎ；ＢＹＫ−Ｃｈｅｍｉｅ社製）
溶剤：シクロペンタノン（１００部）
【０１８３】
〔実施例１５〕
＜偏光板の製造＞
厚み３０μｍのポリビニルアルコールフィルム（平均重合度約２４００、ケン化度９９．９モル％以上）を、乾式延伸により約４倍に一軸延伸し、さらに緊張状態を保ったまま、４０℃の純水に４０秒間浸漬した後、ヨウ素／ヨウ化カリウム／水の重量比が０．０４４／５．７／１００である染色水溶液に２８℃で３０秒間浸漬して染色処理を行った。その後、ヨウ化カリウム／ホウ酸／水の重量比が１１．０／６．２／１００であるホウ酸水溶液に７０℃で１２０秒間浸漬した。引き続き、８℃の純水で１５秒間洗浄した後、３００Ｎの張力で保持した状態で、６０℃で５０秒間、次いで７５℃で２０秒間乾燥して、ポリビニルアルコールフィルムにヨウ素が吸着配向している厚み１２μｍの偏光子を得た。
【０１８４】
得られた偏光子と、シクロオレフィンポリマーフィルム（ＣＯＰ、日本ゼオン（株）製  ＺＦ−４  ＵＶ吸収特性無し  ３０μｍ）の間に水系接着剤を注入し、ニップロールで貼り合わせた。得られた貼合物の張力を４３０Ｎ／ｍに保ちながら、６０℃で２分間乾燥して、片面に保護フィルムとしてシクロオレフィンフィルムを有する４２μｍの偏光板を得た。なお、上記水系接着剤は、水１００部に、カルボキシル基変性ポリビニルアルコール（（株）クラレ製；クラレポバール ＫＬ３１８）３部と、水溶性ポリアミドエポキシ樹脂（住化ケムテックス（株）製；スミレーズレジン６５０；固形分濃度３０％の水溶液）１．５部とを添加して調製した。
【０１８５】
以下のようにして、得られた偏光板の偏光度Ｐｙおよび単体透過率Ｔｙを測定した。
透過軸方向の単体透過率（Ｔ１）および吸収軸方向の単体透過率（Ｔ２）を、分光光度計（ＵＶ−３１５０；（株）島津製作所製）に偏光子付フォルダーをセットした装置を用いて、ダブルビーム法により２ｎｍステップ３８０〜６８０ｎｍの波長範囲で測定した。下記式（ｐ）ならびに（ｑ）を用いて、各波長における単体透過率、偏光度を算出し、さらにＪＩＳ  Ｚ８７０１の２度視野(Ｃ光源)により視感度補正を行い、視感度補正単体透過率（Ｔｙ）および視感度補正偏光度（Ｐｙ）を算出した。その結果、視感度補正単体透過率Ｔｙが４３．０％、視感度補正偏光度Ｐｙが９９．９９％の吸収型偏光板を得た。
単体透過率Ｔｙ（％）＝｛（Ｔ１＋Ｔ２）／２｝×１００    （ｐ）
偏光度Ｐｙ（％）＝｛（Ｔ１−Ｔ２）／（Ｔ１＋Ｔ２）｝×１００    （ｑ）
【０１８６】
＜光学異方性層の製造＞
シクロオレフィンポリマーフィルム（ＣＯＰ、日本ゼオン（株）製  ＺＦ−１４）を、コロナ処理装置（ＡＧＦ−Ｂ１０、春日電機（株）製）を用いて出力０．３ｋＷ、処理速度３ｍ／分の条件で１回処理した。コロナ処理を施した表面に、光配向膜形成用組成物をバーコーター塗布し、８０℃で１分間乾燥し、偏光ＵＶ照射装置（ＳＰＯＴ  ＣＵＲＥ  ＳＰ−７；ウシオ電機（株）製）を用いて、１００ｍＪ／ｃｍ２の積算光量で偏光ＵＶ露光を実施した。得られた配向膜の膜厚をエリプソメータ（日本分光（株）製エリプソメータ  Ｍ−２２０）で測定したところ、１００ｎｍであった。
【０１８７】
続いて、配向膜上に、先に調製した重合性液晶化合物を含む組成物Ａからなる塗工液を、バーコーターを用いて塗布し、１２０℃で１分間乾燥した後、高圧水銀ランプ（ユニキュアＶＢ−１５２０１ＢＹ−Ａ、ウシオ電機（株）製）を用いて、重合性液晶化合物を含む組成物を塗布した面側から紫外線を照射（窒素雰囲気下、波長３１３ｎｍにおける積算光量：５００ｍＪ／ｃｍ２）することにより、光学異方性層１を含む光学フィルムを形成した。得られた光学異方性層１の膜厚をレーザー顕微鏡（オリンパス（株）製、ＬＥＸＴ  ＯＬＳ３０００）で測定したところ、２μｍであった。
【０１８８】
得られた光学フィルムの光学異方性層１側に粘着剤シート１を貼合した後、コロナ処理装置（ＡＧＦ−Ｂ１０、春日電機（株）製）を用いて、出力０．３ｋＷ、処理速度３ｍ／分の条件で１回処理した偏光板に貼合した。この際、偏光板の吸収軸に対して光学異方性層の遅相軸の関係が４５°となるように積層し、円偏光板を形成した。その後、基材のＣＯＰフィルムを剥離することにより、偏光板に光学異方性層１を転写した光学フィルム１（円偏光板１）を得た。得られた光学フィルム１の厚さは６４μｍであった。
【０１８９】
光学フィルム１の光学特性を測定するために、ガラスに転写することで測定用サンプルを作製した。このサンプルの波長４５０ｎｍ、波長５５０ｎｍならびに波長６３０ｎｍの位相差値を複屈折測定装置（ＫＯＢＲＡ−ＷＲ；王子計測機器（株）製）により測定し、波長４２０ｎｍならびに波長４５０ｎｍの吸光度を分光光度計（ＵＶ−３１５０；（株）島津製作所製）により測定した。なお、光源側に偏光プリズムを配置することで完全直線偏光とし、この直線偏光を測定サンプルに照射することで測定した。この際、光学フィルムの偏光板側の透過軸と平行に直線偏光を入射することで、偏光板の透過方向の波長４２０ｎｍにおける光学フィルムの吸光度Ａ（４２０）、並びに、偏光板の透過方向の波長４５０ｎｍにおける光学フィルムの吸光度Ａ（４５０）を測定した。結果を表４に示す。なお、光学フィルム１は下記式（１）、（２）および式（６）〜（８）で表される光学特性の全てを有した。
【０１９０】
Ａ（４２０）≧１                              （１）
Ａ（４５０）／Ａ（４２０）≦０．３            （２）
Ｒｅ（４５０）／Ｒｅ（５５０）≦１            （６）
１≦Ｒｅ（６３０）／Ｒｅ（５５０）            （７）
１００ｎｍ≦Ｒｅ（５５０）≦１７０ｎｍ        （８）
【０１９１】
〔実施例１６〜２８、比較例５〜８〕
それぞれ、下記表４に記載の粘着剤組成物を用いて、前記実施例１５と同様の方法により光学異方性層を転写した光学フィルム（円偏光板）を作製した。得られた光学フィルム（円偏光板）の光学特性を、実施例１５と同様の方法により測定した。
【０１９２】
【表４】
0006777401.tif 000034
【０１９３】
実施例１５〜２８の光学フィルムでは、波長４２０ｎｍにおける高い吸収を有する一方、波長４５０ｎｍにおける吸収はなく、表示装置に装着した際の表示性能の低下は見られない。また、円偏光板としての性能を満たしていることも確認された。これに対して、比較例５〜８の光学フィルムでは、波長４２０ｎｍでの吸収が低く、Ａ（４５０）／Ａ（４２０）の値が大きいことから、十分なブルーライトカット機能を有していないことが明らかになった。